(57)【要約】  本発明は、アルジミンを含む式（I）の化合物、及びその使用に関する。アルジミンを含む前記化合物は、それらが無臭であり、加水分解時に無臭のアルデヒドを遊離することを特徴とする。したがって、それらはアルデヒドの供給源として使用される。それらは架橋反応でも使用することができる。【特許請求の範囲】
【請求項１】
下記式（I）のアルジミン含有化合物：
【化１】
2009510030.tif 000022
式中、
ｍは１〜４の整数であり、
ｐは１〜６の整数であり、かつ
ｑは０〜５の整数であり、
但し、ｐ＋ｑが２〜６の値を有することを条件とし；
かつ式中、
Ｒ１は、
６〜３０の炭素原子を有する一価の炭化水素基であって、任意選択で少なくとも１つのヘテロ原子、特にエーテル酸素の形態のヘテロ原子を有していてもよく、
または、
Ｒ１は下記式（II）の置換基であり、
【化２】
2009510030.tif 000023
（式（II）中、
Ｒ６は２〜２０の炭素原子を有する二価の炭化水素基であって、任意選択で少なくとも１つのヘテロ原子、特にエーテル酸素の形態のヘテロ原子を有していてもよく、
かつ、
Ｒ７は１〜２０の炭素原子を有する一価の炭化水素基である。）；
かつ式中、
Ｒ２及びＲ３は、
互いに独立して、それぞれが１〜１２の炭素原子を有する一価の炭化水素基であるか；
または
Ｒ２及びＲ３は一緒になって、任意選択で置換基を有していてもよい、５〜８、好ましくは６つの炭素原子を有する炭素環の一部である４〜２０の炭素原子を有する二価の炭化水素基を形成しており；
かつ、式中、
Ｒ４は、２〜１２の炭素原子を有し、かつ任意選択で少なくとも１つのヘテロ原子、特にエーテル酸素又は第三級アミン窒素の形態のヘテロ原子を含んでいてもよい（ｍ＋１）価の炭化水素基であり；
かつ、式中、
ＸはＯ、Ｓ、又はＮ−Ｒ８であり、
Ｒ８は、１〜２０の炭素原子を有し且つ任意選択で少なくとも１つのカルボン酸エステル、ニトリル、ニトロ、ホスホン酸エステル、スルホン、又はスルホン酸エステル基を有していてもよい一価の炭化水素基であるか、
または、
Ｒ８は下記式（III）の置換基であり、
【化３】
2009510030.tif 000024
かつ、式中、Ａは以下の：
【化４】
2009510030.tif 000025
からなる群から選択される反応性基であり、
式中、Ｙ１はＯ又はＳであり、Ｙ２はＯ、Ｓ、又はＮ−Ｈであり、ＺはＨ又はＣＨ３であり、Ｙ３はＯ又はＮ−Ｈであり；
かつ、
Ｒ５は、任意選択でヘテロ原子を含んでいてもよい（ｐ＋ｑ）価の有機基であり、Ｒ５−［Ａ］ｐ＋ｑから、ｐ＋ｑ個のＡ基を取り除くことによって得ることができ、
または、
Ｒ５は、Ｎ、ＮＲ１４、Ｏ、ＯＣ（Ｏ）Ｏ、Ｓｉ、Ｐ（Ｏ）Ｏ３、又はＳＯ２であり、
Ｒ１４は、１〜２０の炭素原子を有する一価の炭化水素基であり；
かつ、
Ｑは以下の群から選択される置換基であり、
【化５】
2009510030.tif 000026
上記式中の破線は、記載された置換基への結合である。
【請求項２】
Ｒ２及びＲ３が同じであり、特にそれぞれがメチル基であることを特徴とする、請求項１に記載のアルジミン含有化合物。
【請求項３】
ｍが２又は１であり、特に１であることを特徴とする、請求項１又は２に記載のアルジミン含有化合物。
【請求項４】
ＸがＮ−Ｒ８基であり、Ｒ８が下記式（IX）又は（IX’）の一価の炭化水素基であることを特徴とする、請求項１〜３のいずれか一項に記載のアルジミン含有化合物：
【化６】
2009510030.tif 000027
（式中、Ｒ９は、-ＣＯＯＲ１３、-ＣＮ、-ＮＯ２、-ＰＯ（ＯＲ１３）２、-ＳＯ２Ｒ１３、及び-ＳＯ２ＯＲ１３からなる群から選択される基であり；
Ｒ１０は、水素原子、又は-Ｒ１３、-ＣＯＯＲ１３、及び-ＣＨ２ＣＯＯＲ１３からなる群から選択される基であり；かつ
Ｒ１１及びＲ１２は互いに独立して、水素原子、又は-Ｒ１３、-ＣＯＯＲ１３、及び-ＣＮからなる群から選択される基であり、Ｒ１３は１〜２０の炭素原子を有する一価の炭化水素基である。）
【請求項５】
ＸがＯ又はＳであることを特徴とする、請求項１〜４のいずれか一項に記載のアルジミン含有化合物。
【請求項６】
前記アルジミン含有化合物が、式（XI）のアルジミンを、下記反応基Ａ及びＡ’を有する式（XII）の化合物Ｄと反応させることによって調製されることを特徴とする、請求項１〜５のいずれか一項に記載のアルジミン含有化合物：
【化７】
2009510030.tif 000028
式中、Ａ’は、
【化８】
2009510030.tif 000029
からなる群から選択される反応性基であり、
Ａ’は前記反応性基Ａと同じであっても、それとは異なっていてもよい。
【請求項７】
前記化合物Ｄがポリイソシアネートであることを特徴とする、請求項１〜６のいずれか一項に記載のアルジミン含有化合物。
【請求項８】
前記化合物Ｄがポリエポキシドであることを特徴とする、請求項６に記載のアルジミン含有化合物。
【請求項９】
前記化合物Ｄがポリ（メタ）アクリレートであることを特徴とする、請求項６に記載ののアルジミン含有化合物。
【請求項１０】
式（XI）のアルジミンが、前記化合物Ｄの反応性基１モル当量に対して、前記アルジミンの活性水素１モル当量の割合で用いられることを特徴とする、請求項６〜９のいずれか一項に記載のアルジミン含有化合物。
【請求項１１】
式（XI）のアルジミンが、前記化合物Ｄの反応性基１モル当量に対して、前記アルジミンの活性水素１モル当量未満の割合で用いられることを特徴とする、請求項６〜９のいずれか一項に記載のアルジミン含有化合物。
【請求項１２】
前記反応性基Ａが前記反応性基Ａ’と異なることを特徴とする、請求項６〜１１のいずれか一項に記載のアルジミン含有化合物。
【請求項１３】
下記式（IV）：
【化９】
2009510030.tif 000030
のアルデヒドの供給源としての、請求項１〜１２のいずれか一項に記載のアルジミン含有化合物（I）の使用。
【請求項１４】
請求項１〜１２のいずれか一項に記載のアルジミン含有化合物を加水分解する方法。
【請求項１５】
前記式（I）のｍとｐとの積がｑ以下の値を与える請求項１〜１２のいずれか一項に記載のアルジミン含有化合物の、水の影響下での架橋方法。
【請求項１６】
請求項１〜１２のいずれか一項に記載のアルジミン含有化合物を含む組成物。
【発明の詳細な説明】
【技術分野】
【０００１】
本発明は、アルジミン及びアルジミン含有化合物の分野に関する。
【背景技術】
【０００２】
アルジミン類は、アミンとアルデヒドとの縮合物であり、ずっと以前から公知の物質群を構成する。水と接触した場合、アルジミンは、対応するアミンとアルデヒドに加水分解されるが、水の不存在下では安定である。この特性によって、アルジミンは、アミン又はアルデヒドの化合した又は保護された形態として用いることができる。したがって、アルジミンは、例えば、ポリウレタン化学において用いられ、イソシアネート含有プラスチック前駆体用の、水分によって活性化されうる架橋剤、いわゆる「潜在的アミン」又は「潜在的硬化剤」として作用する。イソシアネート含有システム中での潜在的硬化剤としてのアルジミンの使用は２つの利点を有している：第一に、硬化したプラスチック中での望ましくない気泡の形成を避けることができ、なぜなら、イソシアネートと水分との直接の反応とは異なり、潜在的アミンによる硬化は、二酸化炭素（ＣＯ２）の発生を伴って起こらないからである；第二に、速い硬化速度を達成することが可能だからである。しかし、貯蔵可能なイソシアネート含有プラスチック前駆体中でのアルジミンの使用は、アルジミノ基とイソシアネート基との間の時期尚早の反応によって貯蔵寿命の短縮の危険がある。例えば、米国特許第4,469,831号明細書、米国特許第4,853,454号明細書、及び米国特許第5,087,661号明細書には、ポリイソシアネートとポリアルジミンの組成物が記載されており、これは水分の影響下で架橋し、それにより硬化することで高分子量プラスチックを与える。しかし、そのようなポリアルジミンは、加水分解時に強い臭気のあるアルデヒドを脱離する。国際出願公開WO2004/013088A1号パンフレットは、一級ポリアミンと無臭のアルデヒドとの反応から調製される無臭のポリアルジミンを記載している。
【０００３】
追加の官能基を有するアルジミン類が公知である。米国特許第4,224,417号明細書は、例えば、ヒドロキシアルジミン、及びそれらとポリイソシアネートとの反応生成物を記載している。米国特許第3,493,543号明細書、米国特許第3,554,974号明細書、米国特許第4,108,842号明細書、米国特許第4,404,379号明細書、及び米国特許第6,136,942号明細書は、アミノアルジミン又はその互変異性形としてのシクロアミナールと、ポリイソシアネートとのそれらの反応生成物と、イソシアネート含有組成物のための潜在的硬化剤としてのそれらの使用を記載しており、このイソシアネート含有組成物は水分の影響下で急速に且つ気泡なしに硬化する。しかし、上記文献に記載された組成物は、非常に制限された貯蔵寿命しかもたないという欠点がある。これは、記載されたアルジミン中のアルジミノ基もしくはシクロアミナール基の形態で存在する保護されたアミノ基、又はそれらの反応生成物は、イソシアネート基に対して完全には不活性ではなく、イソシアネート基（特に反応性の芳香族イソシアネート基）と、水分の不存在下でさえ徐々に反応し、それによって粘度の増大を引き起こし、これが短時間の後でさえこの組成物を使用不能にしうるという事実によるものである。活性水素を有する記載されたアルジミン、その反応生成物、及びそれらを含む組成物のさらなる欠点は、水分との接触時に強い臭気の生成を示すことであり、これはアルジミノ基の加水分解時に遊離した強い臭気のアルデヒドによるものであり、そのために限られた範囲でしか使用することができず、特に室内ではそうである。
【特許文献１】米国特許第4,469,831号明細書
【特許文献２】米国特許第4,853,454号明細書
【特許文献３】米国特許第5,087,661号明細書
【特許文献４】国際出願公開WO2004/013088A1号パンフレット
【特許文献５】米国特許第4,224,417号明細書
【特許文献６】米国特許第3,493,543号明細書
【特許文献７】米国特許第3,554,974号明細書
【特許文献８】米国特許第4,108,842号明細書
【特許文献９】米国特許第4,404,379号明細書
【特許文献１０】米国特許第6,136,942号明細書
【発明の開示】
【発明が解決しようとする課題】
【０００４】
〔本発明のまとめ〕
したがって、本発明の目的は、無臭であり、同様に無臭のアルデヒドを遊離し、イソシアネート基を有するプラスチック前駆体のために特に使用でき、改善された貯蔵寿命によって特徴づけられるアルジミンを提供することである。
【課題を解決するための手段】
【０００５】
驚くべきことに、請求項１に記載したアルジミン含有化合物がこの目的を達成することを発見した。さらに、前記アルジミン含有化合物が、類い希な特性を有し且つプラスチック前駆体として又はプラスチック前駆体の成分として使用可能である物質となることを発見した。それらは簡単な方法で調製でき、広い範囲の構造的特性及び化学的反応性基を有する。したがって、それらは反応性システム中での広範囲な応用可能性を有している。これらのアルジミン含有化合物を用いて調製されたイソシアネート含有組成物は、長い貯蔵寿命を有する。そのような組成物は、水分の影響下で急速に且つ気泡生成なしに硬化し、臭気がなく、例えば、良好な機械特性を有する接着剤、シーラント、コーティング、又は被覆剤として適している。
【０００６】
〔好ましい態様の説明〕
本発明は下記式（Ｉ）のアルジミン含有化合物に関する。
【０００７】
【化１】
2009510030.tif 000002
【０００８】
式中、ｍは１〜４の整数であり、ｐは１〜６の整数であり、ｑは０〜５の整数であり、但し、ｐとｑの合計が２〜６の値を有することを条件とする。さらに、置換基Ｒ１は、６〜３０の炭素原子を有する一価の炭化水素基であって、任意選択で少なくとも１つのヘテロ原子、特にエーテル酸素の形態のヘテロ原子を有していてもよく、あるいはＲ１は下記式（II）の置換基である。
【０００９】
【化２】
2009510030.tif 000003
【００１０】
式（II）中、置換基Ｒ６は２〜２０の炭素原子を有する二価の炭化水素基であって、任意選択で少なくとも１つのヘテロ原子、特にエーテル酸素の形態のヘテロ原子を有していてもよい。置換基Ｒ７は１〜２０の炭素原子を有する一価の炭化水素基である。
【００１１】
さらに、Ｒ２及びＲ３は、２つの置換基が互いに独立して、各場合に１〜１２の炭素原子を有する一価の炭化水素基であるか、あるいはＲ２及びＲ３は一緒になって、４〜２０の炭素原子を有する二価の炭化水素基であり、且つ５〜８、好ましくは６つの炭素原子を有する炭素環（この炭素環は任意選択で置換されていてもよい）の一部である単一置換基を形成する。
【００１２】
さらに、置換基Ｒ４は、（ｍ＋１）価の炭化水素基であり、この基は２〜１２の炭素原子を有し、かつ任意選択で少なくとも１つのヘテロ原子、特にエーテル酸素又は第三級アミン窒素の形態のヘテロ原子を含んでいてもよい。
【００１３】
さらに、ＸはＯ、Ｓ、又はＮ−Ｒ８であり、ここでＲ８は、１〜２０の炭素原子を有し、且つ任意選択で少なくとも１つのカルボン酸エステル、ニトリル、ニトロ、ホスホン酸エステル、スルホン、又はスルホン酸エステル基を有していてもよい一価の炭化水素基であるか、あるいは下記式（III）の置換基である。
【００１４】
【化３】
2009510030.tif 000004
【００１５】
さらに、Ａは以下の：
【化４】
2009510030.tif 000005
からなる群から選択される反応性基である。
【００１６】
上記式中、Ｙ１はＯ又はＳであり、Ｙ２はＯ、Ｓ、又はＮ−Ｈであり、ＺはＨ又はＣＨ３であり、Ｙ３はＯ又はＮ−Ｈである。さらに、Ｒ５は、（ｐ＋ｑ）価の有機基である。そのような基は任意選択でヘテロ原子を含んでいてもよく、Ｒ５−［Ａ］ｐ＋ｑから、ｐ＋ｑのＡを取り除くことによって得ることができる。あるいは、置換基Ｒ５は、Ｎ、ＮＲ１４、Ｏ、ＯＣ（Ｏ）Ｏ、Ｓｉ、Ｐ（Ｏ）Ｏ３、又はＳＯ２である。ここで、置換基Ｒ１４は、１〜２０の炭素原子を有する一価の炭化水素基である。最後に、Ｑは以下の群から選択される置換基である。
【００１７】
【化５】
2009510030.tif 000006
【００１８】
上記式中の破線は、記載した置換基への結合である。
【００１９】
式（I）のアルジミン含有化合物は、活性水素を含む式（XI）の少なくとも１つのアルジミンを、ＸＨ基と付加反応しうる１つ以上の反応性基をもつ少なくとも１つの化合物Ｄと反応させることによって調製できる。活性水素を有する、式（XI）のアルジミンの反応性基ＸＨは、付加反応で、化合物Ｄの１つ以上の反応性基と反応して、以下では「付加体」ともよばれるアルジミン含有化合物を与える。本明細書において、用語「活性水素」は、窒素、酸素、又は硫黄原子に結合した脱プロトン化可能な水素原子を示す。用語「活性水素を有する反応性基」は、活性水素を有する官能基を意味し、特に一級又は二級アミノ基、ヒドロキシル基、メルカプト基、又は尿素基を意味する。「アルジミン含有」又は「イソシアネート含有」などの物質の属性は、そこに示した官能基、すなわち、アルジミノ基又はイソシアネート基がその物質中に存在することを示す。
【００２０】
【化６】
2009510030.tif 000007
【００２１】
置換基Ｒ１、Ｒ２、Ｒ３、Ｒ４、及びＸ、並びに指数ｍは、式（I）のアルジミン含有化合物に対して既に開示した意味を有する。
【００２２】
式（XI）のアルジミンは、少なくとも１種の立体的に混み合った脂肪族アルデヒドＡと、式[H2N]m-R4-XHに相当する少なくとも１種の脂肪族アミンＢ（これは、１つ以上の一級アミノ基に加えて、活性水素を有するさらなる反応性基も有する）とから調製できる。
【００２３】
アルデヒドＡとアミンＢとの間の反応は、水の脱離を伴う縮合反応で起きる。そのような縮合反応は非常によく知られており、例えば、Houben-Weyl, 「Methoden der organischen Chemie [Methods of Organic Chemistry]」, vol. XI/2, 第73頁以下に記載されている。本発明では、アルデヒドＡは、アミンＢの一級アミノ基に対して化学量論量又は化学量論過剰量で用いられる。通常、そのような縮合反応は、溶媒の存在下で、反応において生成する水を共沸除去することによって行われる。しかし、式（XI）のアルジミンの調製のためには、溶媒を用いない調製方法が好ましく、縮合で生成される水は真空を適用することによって反応混合物から直接除去される。溶媒を用いない調製の結果として、調製が完了した後に溶媒を留去する必要がなく、このことは調製方法を簡略化する。加えて、それによりこのアルジミンは、厄介な臭気を生じさせうる溶媒残渣を含まない。
【００２４】
式（XI）のアルジミンの調製のためには、式（IV）の少なくとも１種の立体的に混み合った脂肪族アルデヒドＡを用いる。
【化７】
2009510030.tif 000008
式（IV）で、Ｒ１、Ｒ２、及びＲ３は式（I）に対して記載したものと同じ意味を有する。
【００２５】
アルデヒドＡは無臭である。「無臭」の物質は、ほとんどの人が臭気を感じることができないほど、すなわち、鼻で知覚できないほど、ほとんど臭気をもたない物質を意味するものとして理解される。
【００２６】
アルデヒドＡは、例えば、カルボン酸Ｒ１−ＣＯＯＨと式（V）のβ-ヒドロキシアルデヒドから、エステル化反応で調製される。このエステル化は、例えば、Houben-Weyl, 「Methoden der organischen Chemie [Methods for Organic Chemistry]」, vol. VIII, 第516-528頁に記載されている公知の方法によって達成できる。式（V）のβ-ヒドロキシアルデヒドは、例えば、ホルムアルデヒド（あるいはパラホルムアルデヒド又は1,3,5-トリオキサンなどのホルムアルデヒドのオリゴマー形態）と式（VI）のアルデヒドから、交差アルドール付加で得られる。
【化８】
2009510030.tif 000009
式（V）及び（VI）において、Ｒ２及びＲ３は式（I）に対して説明したものと同じ意味を有する。
【００２７】
アルデヒドＡの調製は、溶媒の不存在下で行うことが好ましい。式（V）のβ-ヒドロキシアルデヒドは、溶媒を用いずにカルボン酸と直接反応させ、エステル化で生成した水は減圧下で除去される。出発物質からアルデヒドＡをもたらすアルドール反応及びエステル化反応は、一般的方法で、ワンポット反応として行うことが好ましい。
【００２８】
例として、式（V）のβ-ヒドロキシアルデヒドとのエステル化のための適切なカルボン酸Ｒ１−ＣＯＯＨとして以下のものが挙げられる：  飽和脂肪族カルボン酸（例えば、ヘプタン酸、カプリル酸、ペラルゴン酸、カプリン酸、ウンデカン酸、ラウリン酸、トリデカン酸、ミリスチン酸、ペンタデカン酸、パルミチン酸、マルガリン酸、ステアリン酸、ノナデカン酸、アラキン酸）；モノ不飽和脂肪族カルボン酸（例えば、パルミトレイン酸、オレイン酸、エルカ酸）；ポリ不飽和脂肪族カルボン酸（例えば、リノール酸、リノレン酸、エレオステアリン酸、アラキドン酸）；脂環式カルボン酸（例えば、シクロヘキサンカルボン酸）；アリール脂肪族カルボン酸（例えば、フェニル酢酸）；芳香族カルボン酸（例えば、安息香酸、ナフトエ酸、トルイル酸、アニス酸）；これらの酸の異性体；天然の油及び脂肪、例えば、菜種油、ヒマワリ油、亜麻仁油、オリーブ油、ヤシ油、アブラヤシ核油、及びアブラヤシ油などの工業的鹸化による脂肪酸混合物；及び、ジカルボン酸（例えば、コハク酸、グルタル酸、アジピン酸、ピメリン酸、スベリン酸、アゼライン酸、セバシン酸、1,12-ドデカン二酸、マレイン酸、フマル酸、ヘキサヒドロフタル酸、ヘキサヒドロイソフタル酸、ヘキサヒドロテレフタル酸、3,6,9-トリオキサウンデカン二酸、及びポリエチレングリコールの類似の誘導体）の、アルコール（例えば、メタノール、エタノール、プロパノール、ブタノール、これらのアルコールの高級同族体及び異性体）によるモノエステル化で得られるジカルボン酸のモノアルキル及びモノアリールエステル。
【００２９】
カプリル酸、カプリン酸、ラウリン酸、ミリスチン酸、パルミチン酸、ステアリン酸、オレイン酸、リノール酸、リノレン酸、これらの酸の異性体、およびこれらの酸を含んでいる脂肪酸の工業的混合物が好ましい。ラウリン酸が特に好ましい。
【００３０】
式（V）のβ-ヒドロキシアルデヒドを与えるための、ホルムアルデヒドとの反応のための式（VI）の適切なアルデヒドは、例えば、イソブチルアルデヒド、2-メチルブチルアルデヒド、2-エチルブチルアルデヒド、2-メチルバレロアルデヒド、2-エチルカプロンアルデヒド、シクロペンタンカルボキシアルデヒド、シクロヘキサンカルボキシアルデヒド、1,2,3,6-テトラヒドロベンズアルデヒド、2-メチル-3-フェニルプロピオンアルデヒド、2-フェニルプロピオンアルデヒド、及びジフェニルアセトアルデヒドである。イソブチルアルデヒドが好ましい。
【００３１】
式（V）の適切なβ-ヒドロキシアルデヒドは、例えば、ホルムアルデヒドと、好適であるとして上述した式（VI）のアルデヒドとの反応による生成物である。3-ヒドロキシピバルアルデヒドが好ましい。
【００３２】
アミンＢは、１つ以上の一級アミノ基に加えて、活性水素を含むさらなる反応性基を有する脂肪族アミンである。本明細書では、用語「一級アミノ基」は有機基に結合されているＮＨ２基を示し、一方、用語「二級アミノ基」は２つの有機基に結合しているＮＨ基を指す。用語「脂肪族アミン」は、脂肪族、脂環族、又はアリール脂肪族基に結合された少なくとも１つのアミノ基を含む化合物を指す。したがって、それらは、アミノ基が芳香族基に直接結合している芳香族アミン、例えば、アニリン又は2-アミノピリジンとは異なる。
【００３３】
適切なアミンＢは、例えば以下に述べる化合物である：
- 脂肪族ヒドロキシアミン類〔例えば、2-アミノエタノール、2-メチルアミノエタノール、 1-アミノ-2-プロパノール、3-アミノ-1-プロパノール、4-アミノ-1-ブタノール、4-アミノ-2-ブタノール、2-アミノ-2-メチルプロパノール、5-アミノ-1-ペンタノール、6-アミノ-1-ヘキサノール、7-アミノ-1-ヘプタノール、8-アミノ-1-オクタノール、10-アミノ-1-デカノール、12-アミノ-1-ドデカノール、4-(2-アミノエチル)-2-ヒドロキシエチルベンゼン、3-アミノメチル-3,5,5-トリメチルシクロヘキサノール〕; 例えば、ジエチレングリコール、ジプロピレングリコール、ジブチレングリコール、およびこれらのグリコールの高級オリゴマー及びポリマーなどのグリコールの誘導体であって、一級アミノ基を有するもの〔例えば、2-(2-アミノエトキシ)エタノール、トリエチレングリコールモノアミン、α-(2-ヒドロキシメチルエチル)-ω-(2-アミノメチルエトキシ)ポリ(オキシ(メチル-1,2-エタンジイル)) 〕；ポリアルコキシル化されたトリヒドロキシ又はそれより多いヒドロキシをもつアルコールの誘導体又はポリアルコキシル化ジアミンの誘導体であって、１つ以上の一級アミノ基を有するもの；グリコールのモノシアノエチル化と続く水素化による生成物〔例えば、3-(2-ヒドロキシエトキシ)プロピルアミン、3-(2-(2-ヒドロキシエトキシ)エトキシ)プロピルアミン、3-(6-ヒドロキシヘキシルオキシ)プロピルアミン〕；
- 脂肪族メルカプトアミン類〔例えば、2-アミノエタンチオール(システアミン)、3-アミノプロパンチオール、4-アミノ-1-ブタンチオール、6-アミノ-1-ヘキサンチオール、8-アミノ-1-オクタンチオール、10-アミノ-1-デカンチオール、12-アミノ-1-ドデカンチオール；アミノチオ糖、例えば、2-アミノ-2-デオキシ-6-チオグルコース〕;
- １つ以上の一級アミノ基に加えて二級アミノ基を有する２官能又は多官能性脂肪族アミン〔例えば、N-メチル-1,2-エタンジアミン、N-エチル-1,2-エタンジアミン、N-ブチル-1,2-エタンジアミン、N-ヘキシル-1,2-エタンジアミン、N-(2-エチルヘキシル)-1,2-エタンジアミン、N-シクロヘキシル-1,2-エタンジアミン、4-アミノメチルピペリジン、3-(4-アミノブチル)ピペリジン、N-アミノエチルピペラジン、ジエチレントリアミン(DETA)、ビスヘキサメチレントリアミン(BHMT)；一級モノおよびジアミンのシアノエチル化又はシアノブチル化によるジ-及びトリアミン〔例えば、N-メチル-1,3-プロパンジアミン、N-エチル-1,3-プロパンジアミン、N-ブチル-1,3-プロパンジアミン、N-ヘキシル-1,3-プロパンジアミン、N-(2-エチルヘキシル)-1,3-プロパンジアミン、N-ドデシル-1,3-プロパンジアミン、N-シクロヘキシル-1,3-プロパンジアミン、3-メチルアミノ-1-ペンチルアミン、3-エチルアミノ-1-ペンチルアミン、3-ブチルアミノ-1-ペンチルアミン、3-ヘキシルアミノ-1-ペンチルアミン、3-(2-エチルヘキシル)アミノ-1-ペンチルアミン、3-ドデシルアミノ-1-ペンチルアミン、3-シクロヘキシルアミノ-1-ペンチルアミン、ジプロピレントリアミン(DPTA)、N3-(3-アミノペンチル)-1,3-ペンタンジアミン、N5-(3-アミノプロピル)-2-メチル-1,5-ペンタンジアミン、N5-(3-アミノ-1-エチルプロピル)-2-メチル-1,5-ペンタンジアミン、および脂肪ジアミン（例えば、N-ココアルキル-1,3-プロパンジアミン、N-オレイル-1,3-プロパンジアミン、N-ソヤアルキル（soyaalkyl）-1,3-プロパンジアミン、N-タロウアルキル（tallowalkyl）-1,3-プロパンジアミン、またはN-(C16-22-アルキル)-1,3-プロパンジアミン、例えば、入手可能なものとして、Akzo Nobel社の商品名Duomeen（登録商標）で入手できるようなもの〕；  脂肪族一級ジ-又はポリアミンと、アクリロニトリル、マレイン酸又はフマル酸のジエステル、シトラコン酸ジエステル、アクリル酸及びメタクリル酸のエステル、並
びにイタコン酸ジエステルとを１：１のモル比で反応させたマイケルタイプの付加反応による生成物；
- １つ以上の一級アミノ基を有する、３つの置換基を有する尿素〔例えば、N-(2-アミノエチル)エチレン尿素、N-(2-アミノエチル)プロピレン尿素、又はN-(2-アミノエチル)-N’-メチル尿素〕。
【００３４】
特に好適な脂肪族ヒドロキシアミン及びメルカプトアミンは、一級アミノ基がヒドロキシル又はメルカプト基から少なくとも５原子の鎖によって、あるいは環によって隔てられているものであり、例えば、5-アミノ-1-ペンタノール、6-アミノ-1-ヘキサノール、7-アミノ-1-ヘプタノール、8-アミノ-1-オクタノール、10-アミノ-1-デカノール、12-アミノ-1-ドデカノール、4-(2-アミノエチル)-2-ヒドロキシエチルベンゼン、3-アミノメチル-3,5,5-トリメチルシクロヘキサノール、2-(2-アミノエトキシ)エタノール、トリエチレングリコールモノアミン、α-(2-ヒドロキシメチルエチル)-ω-(2-アミノメチルエトキシ)ポリ(オキシ(メチル-1,2-エタンジイル)、3-(2-ヒドロキシエトキシ)プロピルアミン、(3-(2-(2-ヒドロキシエトキシ)エトキシ)プロピルアミン、3-(6-ヒドロキシヘキシルオキシ)プロピルアミン、 6-アミノ-1-ヘキサンチオール、8-アミノ-1-オクタンチオール、10-アミノ-1-デカンチオール、および12-アミノ-1-ドデカンチオールなどである。
【００３５】
好ましいアミンＢは、１つ以上の一級アミノ基に加えて二級アミノ基を有する２官能又は多官能脂肪族アミンであり、特に、N-メチル-1,2-エタンジアミン、N-エチル-1,2-エタンジアミン、N-シクロヘキシル-1,2-エタンジアミン、N-メチル-1,3-プロパンジアミン、N-エチル-1,3-プロパンジアミン、N-ブチル-1,3-プロパンジアミン、N-シクロヘキシル-1,3-プロパンジアミン、4-アミノメチルピペリジン、3-(4-アミノブチル)ピペリジン、DETA、DPTA、BHMT、及び脂肪ジアミン（例えば、N-ココアルキル（cocoalkyl）-1,3-プロパンジアミン、N-オレイル-1,3-プロパンジアミン、N-ソヤアルキル（soyaalkyl）-1,3-プロパンジアミン、およびN-タロウアルキル（tallowalkyl）-1,3-プロパンジアミン、である。
一級アミノ基が、少なくとも５つの原子の鎖によって又は環によってヒドロキシル基又はメルカプト基から隔てられている脂肪族ヒドロキシルアミン及び脂肪族メルカプトアミンも好ましく、特に、5-アミノ-1-ペンタノール、6-アミノ-1-ヘキサノール、及びそれらの高級同族体、4-(2-アミノエチル)-2-ヒドロキシエチルベンゼン、3-アミノメチル-3,5,5-トリメチルシクロヘキサノール、2-(2-アミノエトキシ)エタノール、トリエチレングリコールモノアミン及びそれらのより分子量の大きなオリゴマー及びポリマー、3-(2-ヒドロキシエトキシ)プロピルアミン、3-(2-(2-ヒドロキシエトキシ)エトキシ)プロピルアミン、及び3-(6-ヒドロキシヘキシルオキシ)プロピルアミンである。
【００３６】
用いるアミンＢがヒドロキシアミンである場合は、アルデヒドＡとアミンＢとの間の反応は、ヒドロキシアルジミンをもたらし；用いるアミンＢがメルカプトアミンである場合は、メルカプトアルジミンをもたらし；用いるアミンＢが、１つ以上の一級アミノ基に加えて１つ以上の二級アミノ基をもつ２官能又は多官能アミンである場合は、アミノアルジミンをもたらし；あるいは、用いるアミンＢが１つ以上の一級アミノ基を有する、３つの置換基をもつ尿素（三置換尿素）である場合は、尿素アルジミンをもたらす。
【００３７】
一つの態様では、式（XI）のアルジミンは、置換基Ｘとして置換基Ｎ−Ｒ８を有する。式（XI）のそのようなアルジミンは、式（IV）の少なくとも１種の立体的に混み合った脂肪族アルデヒドＡを、第一のステップで式[H2N]m-R4-NH2の２官能又は多官能脂肪族一級アミンＣと反応させて式（VII）の中間体を与え、この中間体は１つ以上のアルジミノ基に加えて一級アミノ基も含む。次にこの中間体を、第二のステップの付加反応において、式（VIII）のマイケル受容体と、二重結合数：ＮＨ２基数＝１：１の割合で反応させる。それによって、１つ以上のアルジミノ基に加えて少なくとも１つ、好ましくはちょうど１つの二級アミノ基をも含むアミノアルジミンが生成する。
【００３８】
【化９】
2009510030.tif 000010
【００３９】
式（VII）中、ｍ、Ｒ１、Ｒ２、Ｒ３、及びＲ４は式（I）について説明したものと同じ意味を有する。
【００４０】
【化１０】
2009510030.tif 000011
【００４１】
したがって、式（XI）の形態のアルジミンにおいて、ＸはＮ−Ｒ８基であり、Ｒ８は式（IX）又は（IX’）の一価の炭化水素基である。式（VIII）、（IX）、及び（IX’）において、Ｒ９は、-ＣＯＯＲ１３、-ＣＮ、-ＮＯ２、-ＰＯ（ＯＲ１３）２、-ＳＯ２Ｒ１３、及び-ＳＯ２ＯＲ１３からなる群から選択される基であり、Ｒ１０は、水素原子、又は-Ｒ１３、-ＣＯＯＲ１３、及び-ＣＨ２ＣＯＯＲ１３からなる群から選択される基であり、Ｒ１１及びＲ１２は互いに独立して、水素原子、又は-Ｒ１３、-ＣＯＯＲ１３、及び-ＣＮからなる群から選択される基であり、Ｒ１３は１〜２０の炭素原子を有する一価の炭化水素基である。
【００４２】
アミンＣは、少なくとも２つの一級アミノ基を有する脂肪族アミンである。
【００４３】
適切なアミンＣの例は、脂肪族ポリアミン、例えば、エチレンジアミン、1,2-および1,3-プロパンジアミン、2-メチル-1,2-プロパンジアミン、2,2-ジメチル-1,3-プロパンジアミン、1,3-および1,4-ブタンジアミン、1,3-および1,5-ペンタンジアミン、2-ブチル-2-エチル-1,5-ペンタンジアミン、1,6-ヘキサメチレンジアミン(HMDA)、2,2,4-および2,4,4-トリメチルヘキサメチレンジアミンおよびそれらの混合物(TMD)、1,7-ヘプタンジアミン、1,8-オクタンジアミン、2,4-ジメチル-1,8-オクタンジアミン、4-アミノメチル-1,8-オクタンジアミン、1,9-ノナンジアミン、2-メチル-1,9-ノナンジアミン、5-メチル-1,9-ノナンジアミン、1,10-デカンジアミン、イソデカンジアミン、1,11-ウンデカンジアミン、1,12-ドデカンジアミン、メチルビス(3-アミノプロピル)アミン、1,5-ジアミノ-2-メチルペンタン(MPMD)、1,3-ジアミノペンタン(DAMP)、2,5-ジメチル-1,6-ヘキサメチレンジアミン；  脂環式ポリアミン、例えば、1,2-、1,3-、及び1,4-ジアミノシクロヘキサン、ビス(4-アミノシクロヘキシル)メタン（H12MDA）、ビス(4-アミノ-3-メチルシクロヘキシル)メタン、ビス(4-アミノ-3-エチルシクロヘキシル)メタン、ビス(4-アミノ-3,5-ジメチルシクロヘキシル)メタン、ビス(4-アミノ-3-エチル-5-メチルシクロヘキシル)メタン（M-MECA）、1-アミノ-3-アミノメチル-3,5,5-トリメチルシクロヘキサン（=イソホロンジアミン、すなわちIPDA）、2-および4-メチル-1,3-ジアミノシクロヘキサンならびにそれらの混合物、1,3-および1,4-ビス(アミノメチル)シクロヘキサン、1,3,5-トリス(アミノメチル)シクロヘキサン、1-シクロヘキシルアミノ-3-アミノプロパン、2,5(2,6)-ビス(アミノメチル)ビシクロ[2.2.1]ヘプタン（NBDA、三井化学社製）、3(4),8(9)-ビス(アミノメチル)トリシクロ[5.2.1.02,6]デカン、1,4-ジアミノ-2,2,6-トリメチルシクロヘキサン（TMCDA）、3,9-ビス(3-アミノプロピル)-2,4,8,10-テトラオキサスピロ[5.5]ウンデカン；  アリール脂肪族ポリアミン、例えば、1,3-キシリレンジアミン（MXDA）、1,4-キシリレンジアミン（PXDA）、1,3,5-トリス(アミノメチル)ベンゼン；  エーテル基を含む脂肪族ポリアミン、例えば、ビス(2-アミノエチル)エーテル、4,7-ジオキサデカン-1,10-ジアミン、4,9-ジオキサドデカン-1,12-ジアミン、及びそれらのより高分子量オリゴマー、理論的には２又は３つのアミノ基を有するポリオキシアルキレンポリアミン〔例えば、Jeffamine（登録商標）（Huntsman Chemical 製）の名称で入手可能〕、である。
一級アミノ基(複数)が、少なくとも５つの原子の鎖、又は環によって隔てられているジ-又はトリアミンが好ましく、特に以下のものである：
1,5-ジアミノ-2-メチルペンタン、1,6-ヘキサメチレンジアミン、2,2,4-および2,4,4-トリメチルヘキサメチレンジアミン及びそれらの混合物、1,10-デカンジアミン、1,12-ドデカンジアミン、1,3-および1,4-ジアミノシクロヘキサン、ビス(4-アミノシクロヘキシル)メタン、ビス(4-アミノ-3-メチルシクロヘキシル)メタン、1-アミノ-3-アミノメチル-3,5,5-トリメチルシクロヘキサン、1,3-および1,4-ビス(アミノメチル)シクロヘキサン、2,5(2,6)-ビス(アミノメチル)ビシクロ[2.2.1]ヘプタン、3(4),8(9)-ビス(アミノメチル)トリシクロ[5.2.1.02,6]デカン、1,4-ジアミノ-2,2,6-トリメチルシクロヘキサン（TMCDA）、3,9-ビス(3-アミノプロピル)-2,4,8,10-テトラオキサスピロ[5.5]ウンデカン、1,3-および1,4-キシリレンジアミン、1,3,5-トリス(アミノメチル)ベンゼン、および理論的には２又は３つのアミノ基を有するポリオキシアルキレンポリアミン〔例えば、Jeffamine（登録商標）（Huntsman Chemical 製）の名称で入手可能〕。
【００４４】
式（VIII）の好適なマイケル受容体の例は、マレイン酸又はフマル酸のジエステル（例えば、マレイン酸ジメチル、マレイン酸ジエチル、マレイン酸ジブチル、フマル酸ジエチル）；シトラコン酸ジエステル（例えば、シトラコン酸ジメチル）；アクリル酸又はメタクリル酸のエステル（例えば、（メタ）アクリル酸メチル、（メタ）アクリル酸エチル、（メタ）アクリル酸ブチル、（メタ）アクリル酸ラウリル、（メタ）アクリル酸ステアリル、（メタ）アクリル酸テトラヒドロフリル、（メタ）アクリル酸イソボルニル）；イタコン酸エステル（例えば、イタコン酸ジメチル）；桂皮酸エステル（例えば、桂皮酸メチル）；ビニルホスホン酸ジエステル（例えば、ビニルホスホン酸ジメチル）；ビニルスルホン酸エステル、特にビニルスルホン酸アリール；ビニルスルホン類；ビニルニトリル（例えば、アクリロニトリル、2-ペンテンニトリル又はフマロニトリル）；1-ニトロエチレン（例えば、β-ニトロスチレン；及びクノーブナーゲル縮合物（例えば、マロン酸ジエステルと、アルデヒド、例えば、ホルムアルデヒド、アセトアルデヒド、又はベンズアルデヒドとからの縮合物）、である。マレイン酸ジエステル、アクリル酸エステル、ホスホン酸ジエステル、及びビニルニトリルが好ましい。
【００４５】
式（VII）の中間体をもたらすためのアルデヒドＡとアミンＣとの反応は、アルデヒドＡとアミンＢとの反応についてさらに上に記載したように、水の脱離を伴う縮合反応で起こる。アルデヒドＡとアミンＣとの間の化学量論は、ｍモルのアルデヒドＡを、ｍ＋１個の一級アミノ基を含むアミンＣ１モルに対して用いるように選択される。無溶媒製造法が好ましく、縮合で生成した水は減圧の適用によって反応混合物から除去される。
【００４６】
式（VII）の中間体と式（VIII）のマイケル受容体との反応は、例えば、中間体を、化学量論量又は若干過剰な化学量論量の式（VIII）のマイケル受容体と混合し、中間体が式（XI）のアルジミンに完全に変換されるまで、その混合物を２０〜１１０℃の温度で加熱することによって行われる。この反応は好ましくは溶媒の使用なしに行われる。
【００４７】
式（XI）のアルジミンは、式（X）に例として示したように、環状形と平衡にある可能性がある。これらの環状形は環状アミナールであり、アミノアルジミンの場合はイミダゾリジン類又はテトラヒドロピリミジン類；ヒドロキシアルジミンの場合は、環状アミノアセタール、例えば、オキサゾリジン類又はテトラヒドロオキサジン類；メルカプトアルジミンの場合は、環状チオアミナール類、例えば、チアゾリジン類又はテトラヒドロチアジン類、である。
【００４８】
【化１１】
2009510030.tif 000012
【００４９】
式（X）中、ｍ、Ｒ１、Ｒ２、Ｒ３、Ｒ４、及びＸは、式（I）について記載したものと同じ意味を有する。
【００５０】
驚くべきことに、式（XI）のほとんどのアルジミンは、環化する傾向を示さない。特にアミノアルジミンからは、ＩＲ及びＮＭＲスペクトル法を用いて、これらの化合物が主に開鎖（オープンチェーン）、すなわちアルジミンの形態で存在している一方で、環状、すなわちアミナールの形態は生じていないか又は僅かに微量生じているかであることを示すことができる。このことは、例えば米国特許第4,404,379号明細書及び同6,136,942号明細書に記載されているような従来技術によるアミノアルジミンの挙動とは反対である：これらは実際に環状アミナール形で主に存在する。一級アミノ基が、少なくとも５原子の鎖によって、又は環によって、ヒドロキシル基又はメルカプト基から隔てられているヒドロキシアミン及びメルカプトアミン類も、ほとんど環化を示さない。式（XI）のアルジミンにおける環状構造の実質的な不存在は、特にイソシアネート含有組成物中でのそれらの使用に関して利点と考えるべきであり、なぜなら、このアルジミンは、したがって、アミナール、オキサゾリジン、及びチオアミナールに存在し且つイソシアネート含有組成物の貯蔵寿命を短くしうる塩基性窒素原子が実質的にないからである。
【００５１】
式（XI）のアルジミンは無臭である。それらは、適切な条件下、特に水分の不存在下で長期の貯蔵寿命をもつ。水分が侵入した場合、アルジミンのアルジミノ基は形式的に中間体を経てアミノ基に加水分解し、アルジミンの調製のために用いた対応するアルデヒドＡが遊離する。この加水分解反応は可逆的であり、化学平衡は実質的にアルジミン側にあるので、アミンに対して反応性の基の不存在下では、アルジミノ基のわずかにいくらかしか部分的な又は完全な加水分解を起こさないと推測される。
【００５２】
好適な化合物Ｄは、付加反応しうる以下の反応性基を１つより多く有する物質である：イソシアネート、イソチオシアネート、シクロカーボネート（環状カーボネート）、エポキシド、エピスルフィド、アジリジン、アクリレート、メタクリレート、1-エチニルカルボニル、1-プロピニルカルボニル、マレイミド、シトラコンイミド、ビニル、イソプロペニル、及びアリル基、並びに前記のものの中からの様々な基を有する化合物。イソシアネート、エポキシド、アクリレート、マレイミド、ビニル、イソプロペニル、及びアリル基が好ましい。イソシアネート基が特に好ましい。
【００５３】
化合物Ｄは、特に、式（XII）： 
【化１２】
2009510030.tif 000013
の化合物であり、式（XII）中、Ａ’は以下：
【化１３】
2009510030.tif 000014
からなる群から選択される反応性基であり、
Ａ’は反応性基Ａと同じであるか又はそれとは異なることができ、その他の置換基及び指数は式（I）について記載したとおりである。
【００５４】
好適な化合物Ｄの例は以下の通りである。
- ２官能又は多官能性の、モノマー又はオリゴマーの脂肪族、脂環式、アリール脂肪族、及び芳香族イソシアネート（ポリイソシアネート）〔例えば、1,6-ヘキサメチレンジイソシアネート(HDI)、2-メチルペンタメチレン-1,5-ジイソシアネート、2,2,4-および2,4,4-トリメチルヘキサメチレン-1,6-ジイソシアネート(TMDI)、1,12-ドデカメチレンジイソシアネート、リジン及びリジンエステルジイソシアネート、シクロヘキサン-1,3-及び1,4-ジイソシアネート及びこれらの異性体の任意の所望する混合物、1-イソシアナト-3,3,5-トリメチル-5-イソシアナトメチルシクロヘキサン (＝イソホロンジイソシアネート、すなわちIPDI)、パーヒドロ-2,4'-及び-4,4'-ジフェニルメタンジイソシアネート(HMDI)、1,4-ジイソシアナト-2,2,6,-トリメチルシクロヘキサン(TMCDI)、1,3-および1,4-ビス(イソシアナトメチル)シクロヘキサン、m-およびp-キシリレンジイソシアネート(m-およびp-XDI)、 1,3,5-トリス(イソシアナトメチル)ベンゼン、m-及びp-テトラメチルキシレン-1,3-及び1,4-ジイソシアネート（m-及びp-TMXDI）、ビス(1-イソシアナト-1-メチルエチル)ナフタレン、α,α,α’,α,’α’’,α’’-ヘキサメチルメシチレン-1,3,5-トリイソシアネート、ダイマー及びトリマー脂肪酸イソシアネート〔例えば、3,6-ビス(9-イソシアナトノニル)-4,5-ジ(1-ヘプテニル)シクロヘキサン（ジメリルジイソシアネート）、2,4-及び2,6-トリレンジイソシアネート並びにそれらの異性体の任意の所望の混合物（TDI）、4,4’-、2,4’-及び2,2’-ジフェニルメタンジイソシアネート並びにこららの異性体の任意の所望の混合物（MDI）、MDI及びMDI同族体の混合物（ポリメリックMDIすなわちPMDI）、1,3-及び1,4-フェニレンジイソシアネート、2,3,5,6-テトラメチル-1,4-ジイソシアナトベンゼン、ナフタレン-1,5-ジイソシアネート（NDI）、3,3’-ジメチル-4,4’-ジイソシアナトビフェニル（TOBI）、トリス(4-イソシアナトフェニル)メタン、トリス(4-イソシアナトフェニル)チオホスフェート；
ウレトジオン、イソシアヌレート、又はイミノオキサジアジンジオン基を含む、これらのイソシアネートのオリゴマー；エステル、尿素、ウレタン、ビウレット、アロファネート、カルボジイミド、ウレトンイミン、又はオキサジアジントリオン基を含む、変性した二官能性及び多官能性イソシアネート；及び、イソシアネート含有ポリウレタンポリマー、すなわち、ポリイソシアネートと、２つ以上のヒドロキシル基を有する物質（いわゆる「ポリオール」、例えば、二官能又は多官能アルコール、グリコール又はアミノアルコール、ポリヒドロキシ官能性の、ポリエーテル、ポリエステル、ポリアクリレート、ポリカーボネート、又はポリ炭化水素、特にポリエーテル）との反応生成物（この反応生成物は１つより多いイソシアネート基を有する）；
- ２官能性又は多官能性エポキシド（ポリエポキシド）、例えば、ビス(2,3-エポキシシクロペンチル)エーテル、ポリヒドロキシ脂肪族及び脂環式アルコール〔例えば、1,4-ブタンジオール、ポリプロピレングリコール、及び2,2-ビス(4-ヒドロキシシクロヘキシル)プロパン〕のポリグリシジルエーテル；多価フェノールのポリグリシジルエーテル〔多価フェノールは、例えば、レゾルシノール、ビス(4-ヒドロキシフェニル)メタン（ビスフェノールＦ）、2,2-ビス(4-ヒドロキシフェニル)プロパン（ビスフェノールＡ）、2,2-ビス(4-ヒドロキシ-3,5-ジブロモフェニル)プロパン、1,1,2,2-テトラキス(4-ヒドロキシフェニル)エタン、フェノールノボラック及びクレゾールノボラックなどの、酸性条件下で得られるフェノールとホルムアルデヒドの縮合物〕、並びにこれらのアルコール及びフェノールで、又はポリカルボン酸（例えば、ダイマー脂肪酸又はその混合物）で予備伸長させたポリグリシジルエーテル；多塩基カルボン酸（例えば、フタル酸、テレフタル酸、テトラヒドロフタル酸、及びヘキサヒドロフタル酸）のポリグリシジルエステル；アミン、アミド、及びヘテロ環窒素塩基のN-グリシジル誘導体〔例えば、N,N-ジグリシジルアニリン、N,N-ジグリシジルトルイジン、N,N,O-トリグリシジル-4-アミノフェノール、N,N,N’,N’-テトラグリシジルビス(4-アミノフェニル)メタン、トリグリシジルシアヌレート、及びトリグリシジルイソシアヌレート〕；
- アクリレート、メタクリレート、又はアクリルアミド基を有する２官能性又は多官能性化合物〔例えば、トリス(2-ヒドロキシエチル)イソシアヌレートのトリ(メタ)アクリレート、トリス(2-ヒドロキシエチル)シアヌレートのトリ(メタ)アクリレート、N,N’,N’’-トリス(メタ)アクリロイルパーヒドロトリアジン〕；  脂肪族ポリエーテル、ポリエステル、ノボラック、フェノール、脂肪族又は脂環式のアルコール、グリコール、及びポリエステルグリコール、並びに前記の化合物のモノ-及びポリアルコキシル化誘導体の２官能性又は多官能性アクリレート及びメタクリレート〔例えば、エチレングリコールジ(メタ)アクリレート、テトラエチレングリコールジ(メタ)アクリレート、トリプロピレングリコールジ(メタ)アクリレート、ポリエチレングリコールジ(メタ)アクリレート、ポリプロピレングリコールジ(メタ)アクリレート、1,4-ブタンジオールジ(メタ)アクリレート、1,6-ヘキサンジオールジ(メタ)アクリレート、ネオペンチルグリコールジ(メタ)アクリレート、トリメチロールプロパントリ(メタ)アクリレート、ペンタエリスリトールテトラ(メタ)アクリレート、ジペンタエリスリトールテトラ(メタ)アクリレート、ジペンタエリスリトールペンタ(メタ)アクリレート、ジペンタエリスリトールヘキサ(メタ)アクリレート〕；  ２以上の官能性を有する、アクリレート又はメタクリレート官能性のポリブタジエン、ポリイソプレン、又はそれらのブロックコポリマー；  上述したエポキシドなどの２官能又は多官能エポキシドと、アクリル酸及びメタクリル酸との付加体；  ２官能又は多官能ポリウレタン(メタ)アクリレート；  ２官能又は多官能アクリルアミド、例えば、N,N’-メチレンビスアクリルアミド；
- 1-エチニルカルボニル又は1-プロピニルカルボニル基を有する２官能又は多官能化合物；
- マレイミド又はシトラコンイミド基を有する２官能又は多官能化合物、例えば、脂肪族、脂環式、又は芳香族のジ-及びポリアミンと、マレイン酸無水物又はシトラコン酸無水物からのビス-及びポリマレイミド、例えば、α,ω-ダイマー脂肪酸ビス(マレイミド)、4,4’-ジフェニルメタンビス(マレイミド)、1,3-キシリレンビス(シトラコンイミド)；  アミノ末端ブタジエン／アクリロニトリルコポリマー（例えば、Noveon社からHycar（登録商標）ATBNの名称で入手可能）とマレイン酸無水物又はシトラコン酸無水物とからのビス-及びポリマレイミド；  ジ-及びポリイソシアネートとN-ヒドロキシエチルマレイミドとの２官能又は多官能付加体；  ２価又は多価アルコールと6-マレイミドヘキサン酸とのエステル；
- ビニル及び／又はイソプロペニル基を有する２官能又は多官能化合物、例えば、1,3-及び1,4-ジビニルベンゼン、ジビニルスルホン、クロトン酸ビニル、ジアリリデンペンタエリスリトールアセタール、1,3-ジイソプロペニルベンゼン及び1,3,5-トリイソプロペニルベンゼン、3-(2-ビニルオキシエトキシ)スチレン、ジビニルジメチルシラン、トリビニルメチルシラン、トリビニルメトキシシラン、ジビニルテトラメチルジシロキサン、1,3-ジビニル-1,3-ジフェニル-1,3-ジメチルジシロキサン、1,3-ジビニルテトラエトキシジシロキサン、トリビニルペンタメチルトリシロキサン、4-ビニルオキシブトキシトリビニルシラン、トリス(4-ビニルオキシブトキシ)ビニルシラン；  ２官能又は多官能ビニル及びイソプロペニルエーテル、例えば、ジビニルエーテル、イソプロペニルビニルエーテル、トリエチレングリコールジビニルエーテル、ブタンジオールジビニルエーテル、ヘキサンジオールジビニルエーテル、オクタデカンジオールジビニルエーテル、ダイマー脂肪酸ジオールジビニルエーテル、及びジビニルブチラール；  ジカルボン酸のジビニルエステル、例えば、アジピン酸ジビニル；
- アリル基を有する２官能又は多官能化合物、例えば、トリアリルシアヌレート、トリアリルイソシアヌレート、トリアリルホスフェート；  アルコール及びグリコール並びにそれらのモノ及びポリアルコキシル化誘導体の２官能又は多官能アリルエーテル、例えば、1,4-ビス(アリルオキシ)ブタン、1,6-ビス(アリルオキシ)ヘキサン、トリエチレングリコールジアリルエーテル、ビスフェノールＡジアリルエーテル、3,3’-ジアリルビスフェノールＡジアリルエーテル、3,3’-ジアリルビスフェノールＡ、トリメチロールプロパンジアリルエーテル、グリセリルトリアリルエーテル、トリメチロールプロパントリアリルエーテル、ペンタエリスリトールテトラアリルエーテル；  カルボン酸の２官能又は多官能アリルエステル及びアリルアミド、例えば、ジアリルフタレート、ジアリルイソフタレート及びテレフタレート、ジアリルオキサレート、ジアリルセバケート、ジアリルマレート、ジアリルフマレート、ジアリルイタコネート；  ２官能アリルカーボネート、例えば、ジアリルカーボネート、ジ-及びトリエチレングリコールビスアリルカーボネート；  ジ及びポリイソシアネートとグリシドール、アリルアルコール、又はアリルグリコールとの２官能又は多官能付加体、例えば、1,6-ヘキサメチレンビスアリルカルバメート；
- 及び、ヘテロ官能性である、すなわち、上述したものの中からの少なくとも２種の異なる反応性基を有する２官能又は多官能化合物（ＡがＡ’とは異なる）、例えば、4-アリルオキシフェニルイソシアネート、1-アルケニルイソシアネート（例えば、ビニルイソシアネート、プロペニルイソシアネート、及びイソプロペニルイソシアネート、2-イソシアナトエチルメタクリレート、1,2-ジメチル-3-イソシアナトプロピルアクリレート、p-イソシアナトスチレン、m-及びp-イソプロペニル-α,α-ジメチルベンジルイソシアネート（m-及びp-TMI）、m-及びp-エテニル-α,α-ジメチルベンジルイソシアネート、イソプロペニル-α,α,α’,α’-テトラメチルキシリレンジイソシアネート、グリシジルアリルエーテル、グリシジルオキシトリビニルシラン、トリグリシジルオキシビニルシラン、N-(トリビニルシリルオキシメチル)マレイミド；  ジ-及びポリイソシアネートと、グリシドール、アリルアルコール、アリルグリコール、N-ヒドロキシエチルマレイミド、ヒドロキシ官能性アクリレート及びメタクリレート（例えば、2-ヒドロキシエチルアクリレート及びメタクリレート）とのヘテロ官能性付加体；  ジ及びポリイソシアネートのモノ及びポリカルボジイミドとアクリル又はメタクリル酸とのヘテロ官能性付加体；  ２官能又は多官能エポキシドとアクリル又はメタクリル酸とのヘテロ官能性付加体、ビニルアリルエーテル、エチレングリコールビニルアリルエーテル、ビニルアリルフタレート、エチレングリコール2-アリルフェニルビニルエーテル、アリル(メタ)アクリレート、ビニルアクリレート、2-ビニルオキシエチル(メタ)アクリレート。
【００５５】
特に好適な化合物Ｄは、２官能又は多官能の脂肪族、脂環式、アリール脂肪族、及び芳香族のイソシアネート、例えば、既に述べたモノマー性及びオリゴマー性ポリイソシアネート、並びにポリイソシアネートとポリオール、特に、ポリエーテルポリオール、ポリエステルポリオール、ポリアクリレートポリオール、ポリカーボネートポリオール、ポリ炭化水素系ポリオール、及びこれらのポリオールの混合物との反応生成物であり、この反応生成物は１つより多いイソシアネート基を有する。
【００５６】
化合物Ｄの反応性基と、活性水素を有する式（XI）のアルジミンの反応性基とに応じて、付加反応は求核的又はフリーラジカルによるものでありうる。簡単にするために、本明細書中の「付加反応」の用語は、例えば、エポキシドと求核剤によって起こる開環置換反応も含み、なぜなら、別の分子として求核剤を遊離しないそのような置換反応の結果は、付加反応と等価だからである。活性水素を有するアルジミンの反応性基が、化合物Ｄの求電子反応性基を攻撃することによって求核剤として作用する場合、例えば、アミノ又はヒドロキシル基がイソシアネート基を攻撃する場合は、本付加反応は求核的である。アクリレート基へのメルカプト基の反応は、フリーラジカル付加反応の例としてあげられ、フリーラジカル開始剤が、この種の付加反応には通常必要とされる。
【００５７】
付加体、すなわち、式（I）のアルジミン含有化合物を与えるための、式（XI）のアルジミンと化合物Ｄとの間の反応は、それぞれの反応に関与する反応性基の間の反応に通常用いられる公知の条件下、例えば、２０〜１００℃で行われる。本反応は、溶媒を用いて、あるいは好ましくは溶媒の不存在下で行われる。適切な場合は、補助剤、例えば、触媒、開始剤、又は安定化剤などを同時に用いることができる。イソシアネートとの反応は、アミノアルジミンに対しては室温でかつ触媒なしで行うことが好ましく、ヒドロキシ、メルカプト、及びウレアアルジミンに対しては、４０〜１００℃で、イソシアネートとアルコールとの間のウレタン化反応に用いられる触媒、例えば、有機錫化合物、ビスマス錯体、三級アミン化合物、又はそのような触媒の組み合わせを用いて行うことが好ましい。
【００５８】
本反応を化学量論的に、すなわち、化合物Ｄの反応性基の１モル当量当たり、アルジミンの活性水素１モル当量で行う場合は、（それらの反応性基が完全に反応された結果として）、ポリアルジミンが付加体として得られる。したがって、多様なポリアルジミンが、簡単な方法で、それらの調製について、対応する一級ポリアミン（これは限られた範囲でしか技術的に、かつ市販品としても入手可能でない）に頼らなければならないことなく得られる。化合物Ｄの、及び式（XI）のアルジミンの、構造、官能性、及び分子量に応じて、これらのポリアルジミンは非常に様々な特性を有することができ、したがって、それらは特定用途の必要性に合わせることができる。
【００５９】
式（XI）のアルジミンと化合物Ｄの適切な反応によって、ヘテロ官能性（すなわち、１以上のアルジミノ基に加えて、多重反応（polyreaction）に利用可能な１つ以上の別の反応性基をも有する）である式（I）のアルジミン含有化合物を調製することもできる。式（I）のヘテロ官能性アルジミン含有化合物は、式（XI）のアルジミンと化合物Ｄとの間の反応が化学量論未満で、すなわち、化合物Ｄの反応性基１モル当量当たり、アルジミンの活性水素１モル当量未満で行なわれる場合に得られる。化合物Ｄそれ自体は、ホモ又はヘテロ官能性であってよい。
【００６０】
記載した方法で得られる、式（XI）のアルジミンと化合物Ｄとの付加体（すなわち、式（I）のアルジミン含有化合物）は、式（XI）のアルジミンのように無臭である。それらは適切な条件下で、特に水分の不存在下で、長期の貯蔵寿命をもつ。アルジミノ基に加えて、多重反応に利用可能な追加の反応性基を含むヘテロ官能性付加体は、それらが、これらの反応性基の反応を誘起する因子、例えば、熱又はＵＶ照射などから遠ざけられている場合には、長期の貯蔵寿命を有する。
【００６１】
式（XI）のアルジミンと式（I）のアルジミン含有化合物は、非常に広範囲に用いることができる。概ね、それらが式（IV）のアルデヒド及び／又はアミンＢの供給源として作用しうる場合はいつでもそれらを用いることができる。特に、それらは、アルデヒド反応性及び／又はアミン反応性のシステム中で、保護されたアミン又は保護されたアルデヒドの機能として用いられることができ、必要な場合には目的とする方法でシステム中にて脱保護できる。特に、それらは、一級アミンと反応する化合物が存在するシステム中で用いられる。脱保護は、例えば、水又は湿分と、特に空気中の湿気との接触によって、加水分解によって起こすことが出来る。
【００６２】
湿分の侵入時に、式（XI）のアルジミン、及び式（I）のアルジミン含有化合物のアルジミノ基が中間体を経て形式上アミノ基に加水分解され、式（XI）のアルジミンの調製のために用いた対応するアルデヒドＡが遊離される。この加水分解反応は可逆的であり、化学平衡は実質的にアルジミン側にあるので、アミンに対する反応性の基の不存在下では、アルジミノ基のわずかにいくらかだけしか部分的又は完全に加水分解を受ないことが予測される。アミンに対して反応性の基、特にイソシアネート基、を含むヘテロ官能性付加体の特別な場合には、加水分解されるアルジミノ基は一方で、例えばさらにイソシアネート基と反応して、尿素基を与える。これらの場合には、式（I）において、ｍ、ｐ、及びｑの値はｍ・ｐ≦ｑとなるように選択されて、ヘテロ官能性付加体の架橋があり、これはさらなる物質の関与なしに高分子量プラスチックに直接導くこともできる。アミンに対して反応性の基と加水分解性アルジミノ基との反応は、アミノ基を経由して必ずしも起こる必要はない。もちろん、加水分解反応の中間体との反応も可能である。例えば、ヘミアミナールの形態の加水分解中のアルジミノ基が、アミンに対して反応性の基と直接反応することが考えられる。
【００６３】
アルジミノ基の加水分解のために好適な触媒は、例えば、有機カルボン酸（例えば、安息香酸、サリチル酸、又は2-ニトロ安息香酸）、有機カルボン酸無水物（例えば、無水フタル酸又はヘキサヒドロフタル酸無水物）、有機カルボン酸のシリルエステル、有機スルホン酸（例えば、メタンスルホン酸、p-トルエンスルホン酸、又は4-ドデシルベンゼンスルホン酸）、あるいはその他の有機もしくは無機酸、あるいは前記の酸の混合物である。
【００６４】
式（I）のアルジミン含有化合物は、例えば、プラスチック前駆体のためのビルディングブロックとして用いることができる。本明細書においては、「プラスチック前駆体」の用語は、モノマー、オリゴマー、又はポリマー有機化合物、あるいはそのような化合物を実質的に含む均一又は不均一な組成物を指し、これは、それらに存在する反応性基と多重反応への利用可能性に応じて、単独で又はその他の分子とともに、反応して高分子量プラスチック、すなわち有機ポリマーを与えることができ、その方法は、硬化時に起こる反応が共有結合により又は別の機構で架橋構造へと導くのかとは別に、一般に、「硬化」又は「架橋」といわれる。「多重反応（polyreaction）」の語は、重付加、重縮合、及び重合反応の全ての種類を含む。本明細書では、「ポリマー」の語は、化学的には均一であるが重合度、モル質量、及び鎖長に関して異なり、かつ多重反応によって調製される高分子と、多重反応によるそのような群の高分子の誘導体、すなわち、例えば、化学的に均一又は化学的に不均一であってよい特定した高分子との官能基の反応、例えば付加又は置換などによって得られる化合物の両方を含む。物質の名称、例えば「ポリアルジミン」、「ポリアミン」、「ポリイソシアネート」、又は「ポリオール」などの中の「ポリ」の接頭辞は、本明細書中で、各物質は１分子当たりのその表示中にある官能基を１つより多く式の上で含むことを意味する。
【００６５】
ポリアルジミンを表す式（I）の純粋なアルジミノ官能性化合物は、ビルディングブロックとして、特に潜在的硬化剤として、そのようなアルジミノ基又はその加水分解された形態に対して反応性である反応性基を含むプラスチック前駆体のために用いることができる。アルジミノ基に加えて、多重反応に利用可能な少なくとも１つのさらなる反応性基も含む式（I）のヘテロ官能性化合物は、ビルディングブロックとして、例えばコモノマー又は潜在的硬化剤として、プラスチック前駆体のために用いることができ；あるいは、アルジミノ基はそのままで、あるいは加水分解後のアルジミノ基が、式（I）の化合物中に存在するその他の反応性基と分子の連結を伴って反応しうる場合は、それ自体がプラスチック前駆体としても用いられる。このことは、イソシアネート基を追加して含む式（I）のアルジミン含有化合物の場合に特に適用される。
【００６６】
記載した式（I）のアルジミン含有化合物をビルディングブロック、例えば、潜在的硬化剤として又はコモノマーとして用いることができる適切なプラスチック前駆体は、そのようなアルジミン又はその部分的もしくは完全な加水分解後のアルジミンと反応する少なくとも１種の反応性基を有する物質を含むものであり、この反応はそれら自身により、若しくはさらなる反応と組み合わせられて、プラスチック前駆体の架橋をもたらす。そのような反応性基の例は、イソシアネート、イソチオシアネート、エポキシド、エピスルフィド、及びシクロカーボネート（環状カーボネート）基である。アルジミノ基とこれらの反応性基の反応は、水分及び／又は熱によって開始できる。特に好適な反応性基は、イソシアネート基、イソチオシアネート基、及びエポキシ基である。好適なプラスチック前駆体は、上記反応性基を有する物質に加えて、多重反応に利用可能な基、例えば、アジリジン、アクリレート、メタクリレート、1-エチニルカルボニル、1-プロピニルカルボニル、マレイミド、シトラコンイミド、ビニル、イソプロペニル、アリル、又はシラノール基もしくは加水分解してシラノール基を与える基を含むさらなる物質を含むプラスチック前駆体でもある。
【００６７】
式（I）のアルジミン含有化合物をビルディングブロック、例えば潜在的硬化剤もしくはコモノマーとして用いることができる好適なプラスチック前駆体は、上述した反応性基、特にイソシアネート基、イソチオシアネート基、及びエポキシ基、の少なくとも１種を含むものである。その他の好適なプラスチック前駆体はヘテロ官能性プラスチック前駆体、すなわち、多重反応に利用可能な２種以上の異なる種類の反応性基、例えば、イソシアネート、イソチオシアネート、エポキシ、エピスルフィド、シクロカーボネート、アジリジン、アクリロイル、メタクリロイル、1-エチニルカルボニル、1-プロピニルカルボニル、マレイミド、シトラコンイミド、ビニル、イソプロペニル、アリル、又はシラノール基、あるいは加水分解してシラノール基を与える基、を含むプラスチック前駆体である。
【００６８】
式（I）のアルジミン含有化合物を用いることができる特に好適なプラスチック前駆体は、イソシアネート含有組成物、すなわち、反応性基として、ポリウレタンポリマー及び／又はポリイソシアネートの一部であるイソシアネート基のみ又は十分な量のイソシアネート基を含むプラスチック前駆体である。
【００６９】
成分として式（I）のアルジミン含有化合物を含む好適なプラスチック前駆体は、１成分形又は２成分形であることができる。
【００７０】
特に好適な１成分形プラスチック前駆体は、式（I）の少なくとも１種のアルジミン含有化合物と、ポリイソシアネートとポリオールとの反応生成物である少なくとも１種のイソシアネート含有ポリウレタンポリマーＰとを含む１成分形イソシアネート含有組成物である。本明細書では、「ポリウレタンポリマー」の語は、ジイソシアネート重付加法によって調製される全てのポリマーを含む。これはまた、ウレタン基を実質的に含まない又は全く含まないポリマーも含み、例えば、ポリエーテルポリウレタン、ポリエステルポリウレタン、ポリエーテルポリウレア、ポリウレア、ポリエステルポリウレア、ポリイソシアヌレート、ポリカルボジイミドなどである。
【００７１】
上記イソシアネート含有ポリウレタンポリマーＰは、少なくとも１種のポリオールを少なくとも１種のポリイソシアネートと反応させることによって調製される。この反応は、ポリオールとポリイソシアネートを一般的な方法によって反応させることによって行うことができ、例えば、５０℃〜１００℃の温度で、任意選択で適切な触媒を同時に用いてもよく、ポリイソシアネートは、そのイソシアネート基がポリオールの水酸基に対して化学量論的に過剰に存在するように計量される。ポリイソシアネートの過剰量は、例えば、ポリオールの全てのヒドロキシル基の反応後に得られるポリウレタンポリマーＰ中に、全ポリウレタンポリマーＰを基準にして０．１〜１５質量％、特に０．５〜５質量％のフリーイソシアネート基含有量が残るように選択される。適切な場合は、ポリウレタンポリマーＰは可塑剤を同時に用いて調製することができ、用いられるこの可塑剤はイソシアネートに対して如何なる反応性基も含まない。
【００７２】
以下の市販されているポリオール又はそれらの任意の所望の混合物が、例えば、そのようなイソシアネート含有ポリウレタンポリマーＰの調製のためのポリオールとして用いられる：
- ポリオキシアルキレンポリオール、これはポリエーテルポリオール又はオリゴエーテロールともいわれ、これらは、エチレンオキシド、1,2-プロピレンオキシド、1,2-又は2,3-ブチレンオキシド、テトラヒドロフラン、又はそれらの混合物の重合生成物であり、１分子当たり２つ以上の活性水素原子を有する開始剤を用いて重合でき、開始剤は、例えば、水、アンモニア、又は複数のＯＨ又はＮＨ基を有する化合物、例えば、1,2-エタンジオール、1,2-及び1,3-プロパンジオール、ネオペンチルグリコール、ジエチレングリコール、トリエチレングリコール、ジプロピレングリコール及びトリプロピレングリコールの異性体類、ブタンジオール異性体類、ペンタンジオール異性体類、ヘキサンジオール異性体類、ヘプタンジオール異性体類、オクタンジオール異性体類、ノナンジオール異性体類、デカンジオール異性体類、ウンデカンジオール異性体類、1,3-及び1,4-シクロヘキサンジメタノール、ビスフェノールＡ、水素化ビスフェノールＡ、1,1,1-トリメチロールエタン、1,1,1-トリメチロールプロパン、グリセロール、アニリン、及び前記の化合物の混合物である。低不飽和度（ASTM D-2849-69に準拠して測定し、ポリオール１ｇ当たりのミリ当量不飽和度で表した（ｍＥｑ／ｇ））を有するポリオキシアルキレンポリオール（これは、例えば、いわゆるダブルメタルシアニド錯体触媒（DMC触媒）を用いて調製される）、及びより高い不飽和度を有するポリオキシアルキレンポリオール（これは、例えば、アニオン触媒、例えばＮａＯＨ、ＫＯＨ、ＣｓＯＨ、又はアルカリ金属アルコラートを用いて調製される）の両方を用いることができる。
【００７３】
ポリオキシアルキレンジオール又はポリオキシアルキレントリオール、特にポリオキシプロピレンジオール又はポリオキシプロピレントリオールが特に適している。０．０２ｍＥｑ／ｇ未満の不飽和度を有し且つ１０００〜３００００ｇ／ｍｏｌの範囲の分子量を有するポリオキシアルキレンジオール又はポリオキシアルキレントリオール、及び４００〜８０００ｇ／ｍｏｌの分子量を有するポリオキシプロピレンジオール及びポリオキシプロピレントリオールが特に適している。本明細書では、「分子量」の語は、平均分子量Ｍｎを意味する。
【００７４】
また特に適しているものは、いわゆるエチレンオキシド末端（「ＥＯ末端キャップ」、エチレンオキシド末端キャップ）のポリオキシプロピレンポリオールである。後のものは、例えば、純粋なポリオキシプロピレンポリオール、特にポリオキシプロピレンジオール及びトリオールが、ポリプロポキシル化反応の終了後にエチレンオキシドでさらにアルコキシル化された場合に得られる特別なポリオキシプロピレンポリオキシエチレンポリオールであり、したがって一級水酸基を有する。
【００７５】
-  スチレン／アクリロニトリル、及びアクリロニトリル／メチルメタクリレートグラフト化ポリエーテルポリオール。
-  ポリエステルポリオール、これはオリゴエステロールともいわれ、例えば、1,2-エタンジオール、ジエチレングリコール、1,2-プロパンジオール、ジプロピレングリコール、1,4-ブタンジオール、1,5-ペンタンジオール、1,6-ヘキサンジオール、ネオペンチルグリコール、グリセロール、1,1,1-トリメチロールプロパン、又はこれらの前記のアルコールの混合物などの２価又は３価アルコールと、有機ジカルボン酸又はその無水物もしくはエステル、例えば、コハク酸、グルタル酸、アジピン酸、スベリン酸、セバシン酸、ドデカンジカルボン酸、マレイン酸、フマル酸、フタル酸、イソフタル酸、テレフタル酸、及びヘキサヒドロフタル酸、又は前記の酸の混合物とから調製されるもの、並びにラクトン、例えば、ε-カプロラクトンからのポリエステルポリオール。
-  例えば、上記のアルコール（ポリエステルポリオールの合成に用いるもの）を、ジアルキルカーボネート、ジアリールカーボネート、又はホスゲンと反応させることによって得られるポリカーボネートポリオール。
-  ポリアクリレートポリオール及びポリメタクリレートポリオール。
-  ポリ炭化水素系ポリオール、これはオリゴハイドロカーボノールともいわれ、例えば、ポリヒドロキシ官能性のエチレン／プロピレン、エチレン／ブチレン、又はエチレン／プロピレン／ジエンコポリマー類（例えば、Kraton Polymers社によって製造されている）、あるいはジエン類（例えば、1,3-ブタジエン又はジエン混合物）及びビニルモノマー（例えば、スチレン、アクリロニトリル、又はイソブチレン）からのポリヒドロキシ官能性コポリマー、又はポリヒドロキシ官能性ポリブタジエンポリオール（例えば、1,3-ブタジエンとアリルアルコールの共重合によって調製されるもの）。
-  ポリヒドロキシ官能性のアクリロニトリル／ポリブタジエンコポリマー（例えば、エポキシド又はアミノアルコールと、カルボキシル末端のアクリロニトリル／ポリブタジエンコポリマー（Hanse ChemieからHycar（登録商標）CTBNの名称で市販されている）とから調製できる）。
【００７６】
これらの記載したポリオールは、２５０〜３００００ｇ／ｍｏｌ、特に１０００〜３００００ｇ／ｍｏｌの平均分子量と、１．６〜３の範囲の平均ＯＨ官能数を有する。
【００７７】
これらの記載したポリオールに加えて、少量の低分子量の２価又は多価アルコール、例えば、1,2-エタンジオール、1,2-及び1,3-プロパンジオール、ネオペンチルグリコール、ジエチレングリコール、トリエチレングリコール、ジプロピレングリコール及びトリプロピレングリコールの異性体類、ブタンジオール異性体類、ペンタンジオール異性体類、ヘキサンジオール異性体類、ヘプタンジオール異性体類、オクタンジオール異性体類、ノナンジオール異性体類、デカンジオール異性体類、ウンデカンジオール異性体類、1,3-及び1,4-シクロヘキサンジメタノール、水素化ビスフェノールＡ、ダイマー脂肪アルコール、1,1,1-トリメチロールエタン、1,1,1-トリメチロールプロパン、グリセロール、ペンタエリスリトール、糖アルコール（例えば、キシロトール、ソルビトール、マンニトール）、糖類（例えば、スクロース）、その他の多価アルコール、前記の２価及び多価アルコールの低分子量アルコキシル化生成物、並びに前記のアルコールの混合物を、ポリウレタンポリマーＰの調製において同時に用いることができる。
【００７８】
モノマー又はオリゴマーの２官能又は多官能イソシアネート（化合物Ｄとして好適であると述べたものなど）は、そのようなイソシアネート含有ポリウレタンポリマーの調製のためのポリイソシアネートとして用いられる。特に好適なポリイソシアネートは、ＭＤＩ、ＨＤＩ、ＴＤＩ、及びＩＰＤＩである。
【００７９】
１成分形プラスチック前駆体は、式（I）の少なくとも１種のアルジミン含有化合物を、特に上で既に詳細に記載した好ましい態様の一つにおいて含む。式（I）のアルジミン含有化合物は別途調製でき、プラスチック前駆体中にそのようなものとして組み込むことができる。しかし、それはその場で、すなわち、プラスチック前駆体の調製の過程で、式（XI）の少なくとも１種のアルジミンの適切な量と少なくとも１種の化合物Ｄをその場で、すなわち、プラスチック前駆体のさらなる成分の存在下で反応させて付加体を得ることによって、調製することもできる。特に、説明した１成分形イソシアネート含有組成物は、適切な量の少なくとも一種の式（XI）のアルジミンと少なくとも１種の化合物Ｄをその場で反応させる方法によって調製することができ、この化合物Ｄは、ポリウレタンポリマーＰとして詳細に上述したイソシアネート含有ポリウレタンポリマーであることが好ましい。
【００８０】
１成分形のイソシアネート含有組成物は、詳細に上述したような、少なくとも１種の式（I）のアルジミン含有化合物又はその好ましい態様物を含む。式（I）のアルジミン含有化合物を別途調製して、イソシアネート含有ポリウレタンポリマーＰと混合できる。しかし、それは、その場で、すなわち、式（XI）の少なくとも１種のアルジミンを、少なくとも１種のイソシアネート含有ポリウレタンポリマーＰと適切な化学量論比で混合し、それによってそれらを反応させて付加体を得ることによって、イソシアネート含有組成物の製造の過程で調製することもできる。
【００８１】
式（I）のアルジミン含有化合物は、１成分形プラスチック前駆体、特に１成分形イソシアネート含有組成物を基準にして、０．１〜３０質量％、好ましくは０．５〜２０質量％、特に１〜１０質量％の量で典型的には存在する。
【００８２】
式（I）のアルジミン含有化合物がフリーイソシアネート基を有する反応生成物であり、且つイソシアネート含有ポリウレタンポリマーと式（XI）のアルジミンとから得られる場合は、１成分形プラスチック前駆体中のアルジミン含有化合物（I）の量は、１００質量％に向かわせることもでき、なぜなら、そのような組成物は水の影響下で架橋するからである。
【００８３】
この１成分形イソシアネート含有組成物が、式（I）のアルジミン含有化合物とポリウレタンポリマーＰに加えて、少なくとも１種の触媒ＣＡＴ−１を含むことは有利である。イソシアネート基と一緒にあっても長い貯蔵寿命を有し、且つイソシアネート基の反応、特にアルジミノ基との反応を促進し、それが組成物の硬化をもたらす化合物が、触媒ＣＡＴ−１として適している。例えば、有機カルボン酸（例えば、安息香酸、サリチル酸、もしくは2-ニトロ安息香酸）、有機カルボン酸無水物（例えば、無水フタル酸もしくはヘキサヒドロフタル酸無水物）、有機カルボン酸のシリルエステル、有機スルホン酸（例えば、メタンスルホン酸、p-トルエンスルホン酸、もしくは4-ドデシルベンゼンスルホン酸）、又はさらなる有機酸もしくは無機酸； 金属化合物、例えば、錫化合物〔例えば、ジアルキル錫ジカルボキシレート、例えば、ジブチル錫ジアセテート、ジブチル錫ビス(2-エチルヘキサノエート)、ジブチル錫ジラウレート、ジブチル錫ジパルミテート、ジブチル錫ジステアレート、ジブチル錫ジオレエート、ジブチル錫ジリノレート、ジブチル錫ジリノレネート、ジブチル錫ジアセチルアセトネート、ジブチル錫マレエート、ジブチル錫ビス(オクチルマレエート)、ジブチル錫フタレート、ジメチル錫ジラウレート、ジオクチル錫ジアセテート、又はジオクチル錫ジラウレート〕、ジアルキル錫メルカプチド（例えば、ジブチル錫ビス(2-エチルヘキシルメルカプトアセテート)又はジオクチル錫ビス(2-エチルヘキシルメルカプトアセテート)、ジブチル錫ジクロライド、モノブチル錫トリクロライド、アルキル錫チオエステル、ジブチル錫オキシド、ジオクチル錫オキシド、錫(II)カルボキシレート（例えば、錫(II)オクタノエート、錫(II)2-エチルヘキサノエート、錫(II)ラウレート、錫(II)オレエート、又は錫(II)ナフテネート、スタノキサン類（例えば、ラウリルスタノキサン）、ビスマス化合物（例えば、ビスマス(III)オクタノエート、ビスマス(III)ネオデカノエート、もしくはビスマス(III)オキシネート）； 弱塩基性三級アミン化合物（例えば、2,2’-ジモルホリノジエチルエーテル、及びその他のモルホリンエーテル誘導体）； 及び前記化合物の組み合わせ、特に、酸と金属化合物の組み合わせ、あるいは金属化合物とアミノ基を含む化合物の組み合わせ、が好適な触媒ＣＡＴ−１として挙げられる。
【００８４】
この１成分形プラスチック前駆体は、任意選択で、従来技術に従って通常用いられるさらなる成分を含んでもよい。特に、この１成分形イソシアネート含有組成物は、任意選択で、以下の助剤及び添加剤の１つ以上を含むことができる：
-  可塑剤、例えば、有機カルボン酸又はその無水物のエステル、フタレート（例えば、ジオクチルフタレート、又はジイソデシルフタレート）、アジペート（例えば、ジオクチルアジペート）、セバケート類、ポリオール（例えば、ポリオキシアルキレンポリオール又はポリエステルポリオール）、有機リン酸及び有機スルホン酸のエステル、又はポリブテン；
-  溶媒、例えば、ケトン（例えば、アセトン、メチルエチルケトン、ジイソブチルケトン、アセトニルアセトン、メシチルオキシド、及び環状ケトン（例えば、メチルシクロヘキサノン及びシクロヘキサノン）； エステル類、例えば、酢酸エチル、酢酸プロピル、又は酢酸ブチル、ホルメート類、プロピオネート類、又はマロネート類； エーテル類、例えば、ケトンエーテル類、エステルエーテル類、及びジアルキルエーテル類（例えば、ジイソプロピルエーテル、ジエチルエーテル、ジブチルエーテル、ジエチレングリコールジエチルエーテル、及びエチレングリコールジエチルエーテル）； 脂肪族及び芳香族炭化水素、例えば、トルエン、キシレン、ヘプタン、オクタン、及び様々なミネラルオイル画分（例えば、ナフサ、揮発油、石油エーテル、又はガソリン）； ハロゲン化炭化水素、例えば、メチレンクロライド； 及びN-アルキル化ラクタム、例えば、N-メチルピロリドン、N-シクロヘキシルピロリドン、又はN-ドデシルピロリドン；
-  無機及び有機フィラー、例えば、任意にステアレートでコーティングされていてもよい粉砕又は沈降炭酸カルシウム、特に微細な被覆炭酸カルシウム、カーボンブラック、カオリン、アルミナ、シリカ、ＰＶＣ粉末、又は中空球体； 繊維、例えばポリエチレン繊維；顔料；
-  ポリウレタン化学で通常のさらなる触媒；
-  反応性希釈剤及び架橋剤、例えば、ポリイソシアネート（例えば、ＭＤＩ、ＰＭＤＩ、ＴＤＩ、ＨＤＩ、1,12-ドデカメチレンジイソシアネート、シクロヘキサン1,3-又は1,4-ジイソシアネート、ＩＰＤＩ、パーヒドロ-2,4’-及び-4,4’-ジフェニルメタンジイソシアネート、1,3-及び1,4-テトラメチルキシリレンジイソシアネート、これらのイソシアネートのオリゴマー及びポリマー、特に、前記ポリイソシアネートのイソシアヌレート、カルボジイミド、ウレトンイミン、ビウレット、アロファネート、及びイミノオキサジアジンジオン、ポリイソシアネートと短鎖ポリオールとの付加体、アジピン酸ジヒドラジド、及びその他のジヒドラジド；
-  潜在的ポリアミン類、例えば、ポリアルジミン、ポリケチミン、ポリエナミン、ポリオキサゾリジン、ゼオライト上に吸着されたポリアミン、又はマイクロカプセル化されたポリアミン、及びアミン-金属錯体、好ましくは一級脂肪族アミンとアルデヒド、特にアルデヒドＡ（例えば、2,2-ジメチル-3-アシルオキシプロパナール、特に、2,2,-ジメチル-3-ラウロイルオキシプロパナール）との反応によるポリアルジミン、及びメチレンジアニリン（ＭＤＡ）と塩化ナトリウムとの間の錯体（Crompton Chemical社から商品名Caytur（登録商標）21で、ジエチルヘキシルフタレート又はジイソデシルフタレート中の分散液として入手可能）；
-  乾燥剤、例えば、p-トシルイソシアネート及びその他の反応性イソシアネート、オルトギ酸エステル、酸化カルシウム； ビニルトリメトキシシラン、又はその他の速やかに加水分解するシラン類（例えば、シラン基に対してα位に官能基を有するオルガノアルコキシシラン）、又はモレキュラーシーブス；
-  レオロジー調節剤、例えば、増粘剤（例えば、尿素化合物、ポリアミドワックス、ベントナイト、又は熱分解法シリカ）；
-  接着促進剤、特にシラン類（例えば、エポキシシラン、ビニルシラン、(メタ)アクリロイルシラン、イソシアナトシラン、カルバメートシラン、S-(アルキルカルボニル)メルカプトシラン、及びアルジミノシラン、並びにこれらのシランのオリゴマー形態；
-  熱、光、及びＵＶ安定化剤；難燃性物質；
-  界面活性剤、例えば、湿潤剤、レベリング剤、脱気剤、消泡剤；
-  殺生物剤、例えば、殺藻剤、防かび剤、又は菌の繁殖を防止する物質；
ならびに、１成分形イソシアネート含有組成物に通常用いられるさらなる物質。
【００８５】
１成分形プラスチック前駆体、特に、この１成分形のイソシアネート含有組成物は、プラスチック前駆体中に存在する反応性基の架橋反応を誘発する要因、特に水分、熱、又はＵＶ照射の不存在下で、良好な貯蔵寿命を有する。特に、この１成分形のイソシアネート含有組成物は、水分の不存在下、例えば、気候に対して漏れのない包装又は処置（例えば、ドラム、バッグ、又はカートリッジ中）で、良好な貯蔵寿命を有する。本明細書中で、プラスチック前駆体に関する「長い貯蔵寿命を有する」及び「貯蔵寿命」の語は、考えているタイム・スパンにおいて適切な貯蔵時のプラスチック前駆体粘度が増大しないか又は最大でもプラスチック前駆体が、意図している方法で使用可能なままでいる程度にしか増大しないという事実を意味する。
【００８６】
水分の影響下で、例えば、湿った空気との接触時又は水を混合した後、あるいは強い加熱時、又はＵＶ照射の影響下、又はこれらの因子の組み合わせの影響下で、プラスチック前駆体は急速に硬化して高分子量プラスチックを与える。特に、本イソシアネート含有組成物は、水分の影響下で急速かつ完全に硬化して、実質的にべとつき（タック）のないポリウレタンプラスチックを与える。この硬化は気泡形成なしに起こり、なぜならイソシアネート基のいくらか又は全てが加水分解性アルジミノ基と反応し、殆ど又は全くＣＯ２の形成がないからである。この硬化は、アルジミノ基の加水分解のための触媒、例えば、上述した有機カルボン酸又は有機スルホン酸の存在によって、気泡形成を生じることなく、さらに促進される。この硬化に必要な水分は空気に由来してもよく（大気湿度）、プラスチック前駆体は、水分の拡散によって外側から内側へと硬化する。しかし、本プラスチック前駆体は、例えば、平滑化する組成物などでコーティングすることにより、スプレーすることにより、又は浸漬法を用いることにより、水含有成分と接触させられることもでき、あるいは、水含有組成物が、例えば水含有ペーストの形態でプラスチック前駆体に添加され、これは、例えばスタティックミキサーによって、プラスチック前駆体と均一又は不均一に混合されてもよい。
【００８７】
既に説明したとおり、構成成分として式（I）のアルジミン含有化合物を含む好適なプラスチック前駆体は、２成分よりなってもよい。適切な２成分形プラスチック前駆体は、２つの成分Ｋ１及びＫ２からなり、Ｋ１又はＫ２の少なくとも１つは少なくとも１種の式（I）のアルジミン含有化合物を含み、２つの成分Ｋ１及びＫ２の混合物が高分子量プラスチックをもたらす。
【００８８】
成分Ｋ１が少なくとも１種のポリイソシアネート及び／又は少なくとも１種のイソシアネート含有ポリウレタンポリマーＰを含み、成分Ｋ２が少なくとも１種のポリオール及び／又は少なくとも１種のポリアミンを含み、かつ、成分Ｋ１又はＫ２の少なくとも１つが式（I）の少なくとも１種のアルジミン含有化合物を含む２成分形イソシアネート含有組成物は、２成分形プラスチック前駆体として特に適している。
【００８９】
上記イソシアネート含有ポリウレタンポリマーＰの調製のために挙げたポリイソシアネートは、成分Ｋ１のポリイソシアネートとして適している。ＰＭＤＩ（「ポリメリックＭＤＩ」）〔これは、例えば、Desmodur（登録商標）VL、Desmodur（登録商標）VL 50、Desmodur（登録商標）VL R 10、Desmodur（登録商標）VL R 20、Desmodur（登録商標）VKS 20 F（以上全てBayer社から）、Isonate（登録商標）M 309、Voranate（登録商標）M 229、Voranate（登録商標）M 580（以上全てDow社から）、又はLupranat（登録商標）M 10 R（BASF社から）として知られる。〕、及び室温で液体の状態のＭＤＩ（いわゆる「変性ＭＤＩ」）〔これは、ＭＤＩと、ＭＤＩ誘導体、例えばＭＤＩカルボジイミド又はＭＤＩウレトンイミンなどとの混合物であり、例えば、Desmodur（登録商標）CD、Desmodur（登録商標）PF、Desmodur（登録商標）PC（以上全てBayer社）などの商品名で知られる〕が特に好ましい。
【００９０】
成分Ｋ１の特に好適なイソシアネート含有ポリウレタンポリマーＰは、ＭＤＩ、ＨＤＩ、ＴＤＩ、又はＩＰＤＩを用いて調製されたものである。
【００９１】
成分Ｋ２の好適なポリオールは、イソシアネート含有ポリウレタンポリマーＰの調製のために適しているとして既に挙げたものと同じポリオールである。多官能ポリオール、例えば、トリオール、テトラオール、及びさらに多くの官能基を有するポリオール； アミンを有するポリエーテルポリオール、又はアミン（例えばエチレンジアミン）を開始剤としたポリエーテルポリオール； ３００〜２０００の分子量を有する短鎖ポリエーテルポリオール； 疎水性ポリオール、特に脂肪ポリオール、例えば、ひまし油又はCognis社からのSovermol（登録商標）の商品名で知られるポリオール； 及び、ジオール鎖延長剤、例えば、1,4-ブタンジオール、1,6-ヘキサンジオール、エチレングリコール、ジエチレングリコール、プロピレングリコール、ジプロピレングリコール、1,4-ビス(ヒドロキシエチル)ヒドロキノン、1,4-シクロヘキサンジオール、又はN,N’-ビス(ヒドロキシエチル)ピペラジンが、特に適している。
【００９２】
成分Ｋ２の好適なポリアミンは、第一に一級脂肪族ポリアミン、例えばアミンＣとして説明したものであり；第二には、ポリアミノアミドであり；二級脂肪族ポリアミン、例えば、N,N’-ジブチルエチレンジアミン；N,N’-ジ-tert-ブチルエチレンジアミン、N,N’-ジエチル-1,6-ヘキサンジアミン、1-(1-メチルエチルアミノ)-3-(1-メチルエチルアミノメチル)-3,5,5-トリメチルシクロヘキサン（Huntsman社のJefflink（登録商標）754）、N4-シクロヘキシル-2-メチル-N2-(2-メチルプロピル)-2,4-ペンタンジアミン、N,N’-ジアルキル-1,3-キシリレンジアミン、ビス(4-(N-アルキルアミノ)シクロヘキシル)メタン、N-アルキル化ポリエーテルアミン、例として挙げた一級脂肪族ポリアミンとマイケル受容体（例えば、マレイン酸ジエステル、フマル酸ジエステル、シトラコン酸ジエステル、アクリル酸エステル、メタクリル酸エステル、桂皮酸エステル、イタコン酸ジエステル、ビニルホスホン酸ジエステル、アリールビニルスルホネート、ビニルスルホン、ビニルニトリル、1-ニトロエチレン類）、又はクノーブナーゲル縮合物（例えば、マロン酸ジエステルとアルデヒド、例えば、ホルムアルデヒド、アセトアルデヒド、又はベンズアルデヒドからの縮合物）とのマイケルタイプ付加反応の生成物；一級及び二級アミノ基を有する脂肪族ポリアミン、例えば、N-ブチル-1,6-ヘキサンジアミン；並びに、一級及び／又は二級芳香族ポリアミン、例えば、m-及びp-フェニレンジアミン、4,4’-ジアミノジフェニルメタン（ＭＤＡ）、3,3’-ジクロロ-4,4’-ジアミノジフェニルメタン（ＭＯＣＡ）、3,5-ジメチルチオ-2,4-及び-2,6-トルイレンジアミンの混合物（Albemarle社からEthacure（登録商標）300として入手可能）、3,5-ジエチル-2,4-及び-2,6-トルイレンジアミンの混合物（ＤＥＴＤＡ）、3,3’,5,5’-テトラエチル-4,4’-ジアミノジフェニルメタン（Ｍ−ＤＥＡ）、3,3’,5,5’-テトラエチル-2,2’-ジクロロ-4,4’-ジアミノジフェニルメタン（Ｍ−ＣＤＥＡ）、3,3’-ジイソプロピル-5,5’-ジメチル-4,4’-ジアミノジフェニルメタン（Ｍ−ＭＩＰＡ）、3,3’,5,5’-テトライソプロピル-4,4’-ジアミノジフェニルメタン（Ｍ−ＤＩＰＡ）、4,4’-ジアミノジフェニルスルホン（ＤＤＳ）、4-アミノ-N-(4-アミノフェニル)ベンゼンスルホンアミド、5,5’-メチレンジアントラニル酸、5,5’-メチレンジアントラニル酸ジメチル、1,3-プロピレンビス(4-アミノベンゾエート)、1,4-ブチレンビス(4-アミノベンゾエート)、ポリテトラメチレンオキシドビス(4-アミノベンゾエート)（Air Products社からVersalink（登録商標）として入手可能）、1,2-ビス(2-アミノフェニルチオ)エタン、N,N’-ジアルキル-p-フェニレンジアミン、N,N’-ジアルキル-4,4’-ジアミノジフェニルメタン、2-メチルプロピル4-クロロ-3,5-ジアミノベンゾエート、及びtert-ブチル4-クロロ-3,5-ジアミノベンゾエート、である。
【００９３】
アミノ基の全て又はいくらかがブロックされている誘導体の形態のポリアミンを用い、加水分解及び／又は加熱によるそれらの活性化の後でのみイソシアネートと反応させることも可能である。ブロックされたアミノ基を有するそのようなポリアミン誘導体の例は、多官能のアルジミン、ケチミン、エナミン、オキサゾリジン、アミナール、アンモニウムカーボネート、アミン／カルボン酸塩（カルバメート）又はアミン-金属錯体である。ゼオライト上に吸着されたポリアミン、又はマイクロカプセル化されたポリアミンも用いることができる。
【００９４】
この２成分形イソシアネート含有組成物は、詳細に上で既に説明した好ましい態様の１つにおいて、少なくとも１種の式（I）のアルジミン含有化合物を含む。
【００９５】
典型的には、式（I）のアルジミン含有化合物は、この２成分形イソシアネート含有組成物を基準に、０．１〜５０質量％、好ましくは０．５〜３０質量％、特に１〜２０質量％の量で存在する。
【００９６】
この２成分形イソシアネート含有組成物は、少なくとも１種の触媒ＣＡＴ−２を含むと有利である。本組成物の硬化を促進する化合物は、触媒ＣＡＴ−２として好適である。第一に、上述した触媒ＣＡＴ−１、及びさらなる触媒、例えば、亜鉛、マンガン、鉄、クロム、コバルト、銅、ニッケル、モリブデン、鉛、カドミウム、水銀、アンチモン、バナジウム、チタニウム、ジルコニウム、又はカリウムの化合物、例えば、酢酸亜鉛(II)、2-エチルヘキサン酸亜鉛(II)、ラウリル酸亜鉛(II)、オレイン酸亜鉛(II)、ナフテン酸亜鉛(II)、亜鉛(II)アセチルアセトネート、サリチル酸亜鉛(II)、2-エチルヘキサン酸マンガン(II)、2-エチルヘキサン酸鉄(II)、2-エチルヘキサン酸マンガン(II)、2-エチルヘキサン酸鉄(III)、鉄(III)アセチルアセトネート、2-エチルヘキサン酸クロム(III)、ナフテン酸コバルト(II)、2-エチルヘキサン酸コバルト(II)、2-エチルヘキサン酸銅(II)、ナフテン酸ニッケル(II)、ネオデカン酸フェニル水銀、酢酸鉛(II)、2-エチルヘキサン酸鉛(II)、ネオデカン酸鉛(II)、鉛(II)アセチルアセトネート、乳酸アルミニウム、オレイン酸アルミニウム、アルミニウム(III)アセチルアセトネート、ジイソプロピルオキシチタニウムビス(エチルアセトアセテート)、ジブトキシチタニウムビス(エチルアセトアセテート)、ジブトキシチタニウムビス(アセチルアセトネート)、酢酸カリウム、オクタン酸カリウム；第三級アミン化合物、例えば、トリエチルアミン、トリブチルアミン、N-エチルジイソプロピルアミン、N,N,N’,N’-テトラメチルエチレンジアミン、ペンタメチルジエチレントリアミン及びそれらのより高級同族体、N,N,N’,N’-テトラメチルプロピレンジアミン、ペンタメチルジプロピレントリアミン、及びそれらの高級同族体、N,N,N’,N’-テトラメチル-1,3-ブタンジアミン、N,N,N’,N’-テトラメチル-1,6-ヘキサンジアミン、ビス(ジメチルアミノ)メタン、N,N-ジメチルベンジルアミン、N,N-ジメチルシクロヘキシルアミン、N-メチルジシクロヘキシルアミン、N,N-ジメチルヘキサデシルアミン、ビス(N,N-ジエチルアミノエチル)アジペート、N,N-ジメチル-2-フェニルエチルアミン、トリス(3-ジメチルアミノプロピル)アミン、1,4-ジアザビシクロ[2.2.2]オクタン、1,8-ジアザビシクロ[5.4.0]ウンデカ-7-エン（ＤＢＵ）、N-メチルモルホリン、N-エチルモルホリン、N-ココモルホリン、N,N’-ジメチルピペラジン、N-メチル-N’-ジメチルアミノエチルピペラジン、ビス(ジメチルアミノエチル)ピペラジン、1,3,5-トリス(ジメチルアミノプロピル)ヘキサヒドロトリアジン又はビス(2-ジメチルアミノエチル)エーテル；芳香族窒素化合物、例えば、4-ジメチルアミノピリジン、N-メチルイミダゾール、N-ビニルイミダゾール、又は1,2-ジメチルイミダゾール；アミジン類及びグアニジン類、例えば、1,1,3,3-テトラメチルグアニジン；活性水素原子を有する第三級アミン化合物、例えば、トリエタノールアミン、トリイソプロパノールアミン、N-メチルジエタノールアミン、N,N-ジメチルエタノールアミン、3-(ジメチルアミノ)プロピルジイソプロパノールアミン、ビス(3-(ジメチルアミノ)プロピル)イソプロパノールアミン、ビス(3-ジメチルアミノプロピル)アミン、3-(ジメチルアミノ)プロピルウレア、マンニッヒ塩基、例えば、2,4,6-トリス(ジメチルアミノメチル)フェノール、又は2,4,6-トリス(3-(ジメチルアミノ)プロピルアミノメチル)フェノール、N-ヒドロキシプロピルイミダゾール、N-(3-アミノプロピル)イミダゾール、及びこれらの化合物のアルコキシル化及びポリアルコキシル化生成物、例えば、ジメチルアミノエトキシエタノール；有機アンモニウム化合物、例えば、ベンジルトリメチルアンモニウムヒドロキシド、又はアルコキシル化第三級アミン；いわゆる「遅延作用」触媒（これは公知の金属又はアミン触媒の変性体である）、例えば、第三級アミンとカルボン酸又はフェノール類との反応生成物、例えば、1,4-ジアザビシクロ[2.2.2]オクタン又はＤＢＵとギ酸又は酢酸との反応生成物；並びに、前記の化合物の組み合わせ、特に金属とアミノ基を含む化合物の組み合わせ、が好適な触媒ＣＡＴ−２として挙げられる。
【００９７】
式（I）のアルジミン含有化合物、ポリイソシアネート又はイソシアネート含有ポリウレタンポリマーＰ、ポリオール及び／又はポリアミン、並びに任意選択で存在してもよい触媒ＣＡＴ−２に加えて、この２成分形イソシアネート含有組成物はさらなる成分を含むことができ、１成分形組成物について既に説明したとおりの上記同様の可塑剤、溶媒、フィラー、触媒、反応性希釈剤及び架橋剤、潜在的ポリアミン、乾燥剤、レオロジー調節剤、接着促進剤、安定化剤、界面活性剤、及び殺生物剤、並びに２成分形ポリウレタン組成物に通常用いられるさらなる物質を用いることができる。成分Ｋ１及びＫ２の間でのこれらの成分の分配は、２成分形ポリウレタン組成物について当業者に公知の方法で行われる。
【００９８】
互いに別々に貯蔵する場合には、成分Ｋ１及びＫ２はそれぞれ長期の貯蔵寿命を有する。特に、成分Ｋ１は水分の不存在下で調製し、貯蔵されなければならない。
【００９９】
２つの成分Ｋ１とＫ２は適切な方法で、適用する直前に互いに混合し、混合工程の間に混合される組成物に可能な限り少ない空気しか入らず、かつ適切な混合比が保たれることを確実にする必要がある。２つの成分が互いに接触するとすぐに、それらの中に存在する反応性成分が互いに反応を始め、混合された２成分形組成物の硬化をもたらす。特に、成分Ｋ１のイソシアネート基が、成分Ｋ１又はＫ２の部分的に又は完全に加水分解されたアルジミノ基、及び成分Ｋ２のヒドロキシ及び／又はアミノ基と反応する。混合された２成分形組成物の硬化は、室温で起こりうる；任意選択で、特に組成物がゆっくり反応するオリオール又はポリイソシアネートを含む場合、又は組成物が熱による潜在的ポリアミン、例えば、活性化温度、例えば８０〜２００℃を超えた場合にのみイソシアネート基と反応するアミン-金属錯体又はマイクロカプセル化されたポリアミンを含む場合は、熱をかけることによって硬化を促進することもできる。
【０１００】
成分Ｋ１とＫ２との間の混合比は、イソシアネート基と反応する基（例えば、アルジミノ、ヒドロキシ、及びアミノ基）に対して所定の過剰量のイソシアネート基が存在するように通常は選択される。通常は、この混合比は、比（[OH]+[NH]）/[NCO]が０．５〜０．９５の値を有するように選択される。これによって、混合された２成分形組成物が硬化してポリマー物質を与え、過剰なイソシアネート基は、成分Ｋ２からの水分又は空気からの水分のいずれかと反応することを確実なものにする。成分Ｋ１とＫ２の混合と、基材の表面への適用との間にあまり長い時間が経過しないようにしなければならない。なぜなら、適用する前の過剰な予備反応は、基材への良好な接着を形成することを一層困難にするからである。
【０１０１】
式（XI）のアルジミン、式（I）のアルジミン含有化合物、並びにこれらの物質の加水分解で遊離するアルデヒドＡは無臭なので、説明したプラスチック前駆体は臭気を生じることなく硬化する。したがって、それらは、臭いのないことを必要とする用途のために、例えば、車両又は建築物の内部での接着結合、シール、コーティング、又は被覆のために用いることもできる。そのような用途は、例えば、工業生産、又は修理、又は土木、又は建築、又は輸送手段又は構造物の内装仕上げにおける、接着剤、シーラント、コーティング剤、又は床被覆剤である。水又は陸上車両、特に自動車、船、バス、トラック、又は列車の製造における弾性接着剤としての用途、及び輸送手段又は構造物の生産における弾性接着剤としての用途が特に挙げられる。
【実施例】
【０１０２】
［測定方法の説明］
赤外スペクトルは、Parkin ElmerのFT-IR装置1600で測定した（ZnSe結晶をもつ水平ATR測定ユニット）；サンプルは希釈せずに薄膜として塗布した。吸収バンドは波数（ｃｍ−１）で記す（測定範囲：４０００〜６５０ｃｍ−１）。
【０１０３】
１Ｈ−ＮＭＲスペクトルは、型式Bruker DPX-300の分光計で300.13 MHzにて測定した；化学シフトδは、テトラメチルシラン（ＴＭＳ）に対するｐｐｍで記し、カップリング定数ＪはＨｚで記す。カップリングパターン（ｔ、ｍ）はそれらが擬カップリングパターンでしかない場合でも記載した。
【０１０４】
粘度は、温度調節したPhysica UM コーンプレート粘度計で測定した（コーンの直径２０ｍｍ、コーン角度１°、コーンの先端からプレートまでの距離０．０５ｍｍ、剪断速度１０〜１０００ｓ−１）。
【０１０５】
調製した化合物中のアルジミノ基とフリーのアミノ基の合計量（「アミン含有量」）は、滴定によって測定し（氷酢酸中０．１Ｎ  ＨＣｌＯ４を用い、クリスタルバイオレットに対し）、常にｍｍｏｌＮＨ２／ｇで記す（それらが一級アミノ基しかない場合でも）。
【０１０６】
［フリーの水素を含む式（XI）のアルジミン］
【０１０７】
（アルジミンＡＬ１）
40.64 g (0.143 mol)の2,2-ジメチル-3-ラウリロイルオキシプロパナールを、丸底フラスコ中に、窒素雰囲気下で最初に導入した。11.68 g (0.133 mol)のN-メチル-1,3-プロパンジアミンを、激しい撹拌下で、滴下ロートから5分間にわたって添加し、反応混合物の温度は38℃まで上昇した。その後、揮発性成分を減圧下（10 mbar、80℃）で除去した。室温で低粘度を有し、5.20 mmol NH2/gのアミン含有量をもつ無色で透明で無臭の液体49.8 gが得られた。この生成物は大部分がオープンチェーン（アルジミン）の形態で存在する。
IR: 3329 (N-H), 2954sh, 2922, 2852, 789, 1736 (C=O), 1668 (C=N), 1466, 1419sh, 1392, 1374, 1348, 1300, 1249, 1234, 1160, 1112, 1069, 1058, 1021, 996, 938, 886, 876, 820, 722。
1H-NMR (CDCl3, 300 K): δ 7.53 (s, 1 H, CH=N), 4.01 (s, 2H, CH2O), 3.44 (t, 2H, CH=NCH2CH2), 2.58 (t, 2H, NHCH2), 2.42 (s, 3H, CH3NH), 2.30 (t, 2H, CH2CO), 1.76 (t, 2H, CH=NCH2CH2), 1.61 (m, 3H, CH2CH2CO 及び CH3NHCH2), 1.27 (m, 16H, CH3-(CH2)8-CH2CH2CO), 1.10 (s, 6H, C(CH3)2-CH2O), 0.89 (t, 3H, CH3-(CH2)10-CO)。
【０１０８】
（アルジミンＡＬ２）
30.13 g (0.106 mol)の2,2-ジメチル-3-ラウリロイルオキシプロパナールを、丸底フラスコ中に、窒素雰囲気下で最初に導入した。15.00 g (0.096 mol)のN-シクロヘキシル-1,3-プロパンジアミンを、激しい撹拌下で、滴下ロートから5分間にわたって添加し、反応混合物の温度は36℃まで上昇した。その後、揮発性成分を減圧下（10 mbar、80℃）で除去した。室温で低粘度を有し、4.39 mmol NH2/gのアミン含有量をもつ無色で透明で無臭の液体43.2 gが得られた。この生成物は大部分がオープンチェーン（アルジミン）の形態で存在する。
IR: 3308 (N-H), 2921, 2851, 2659, 1737 (C=O), 1668 (C=N), 1465, 1449, 1418sh, 1393, 1366, 1346, 1301, 1248, 1158, 1111, 1068, 1020, 1002, 938, 888, 845, 797, 721。
1H-NMR (CDCl3, 300 K): δ 7.53 (s, 1H, CH=N), 4.01 (s, 2H, CH2O), 3.43 (t, 2H, CH=NCH2CH2), 2.65 (t, 2H, NHCH2), 2.40 (s, 1H, Cy-C1HNH), 2.29 (t, 2H, CH2CO), 1.86 (m, 2H, 2 Cy-H), 1.72 (m, 4H, 2 Cy-H 及び CH=NCH2CH2), 1.60 (m, 3H, CH2CH2CO 及び CH3NHCH2), 1.26 (m, 22H, CH3-(CH2)8-CH2CH2CO and 6 Cy-H), 1.09 (s, 6H, C(CH3)2-CH2O), 0.88 (t, 3H, CH3-(CH2)10-CO)。
【０１０９】
（アルジミンＡＬ３）
69.31 g (0.244 mol)の2,2-ジメチル-3-ラウリロイルオキシプロパナールを、丸底フラスコ中に、窒素雰囲気下で最初に導入した。14.72 g (0.112 mol)のジプロピレントリアミンを、激しい撹拌下で、滴下ロートから5分間にわたって添加し、反応混合物の温度は36℃まで上昇した。その後、揮発性成分を減圧下（10 mbar、80℃）で除去した。室温で低粘度を有し、4.17 mmol NH2/gのアミン含有量をもつ無色で透明で無臭の液体79.7 gが得られた。この生成物は大部分がオープンチェーン（アルジミン）の形態で存在する。
IR: 3308 (N-H), 2952sh, 2921, 2851, 1737 (C=O), 1667 (C=N), 1466, 1418sh, 1393, 1373, 1348, 1301, 1248, 1234, 1159, 1111, 1070, 1019, 1001, 936, 875, 722。
1H-NMR (CDCl3, 300 K): δ 7.53 (s, 2H, CH=N), 4.01 (s, 4H, CH2O), 3.42 (t, 4H, CH=NCH2CH2), 2.61 (t, 4H, NHCH2), 2.29 (t, 4H, CH2CO), 1.73 (m, 4H, CH=NCH2CH2), 1.59 (m, 5H, CH2CH2CO 及び CH2NHCH2), 1.25 (m, 32H, CH3-(CH2)8-CH2CH2CO), 1.09 (s, 12H, C(CH3)2-CH2O), 0.87 (t, 6H, CH3-(CH2)10-CO)。
【０１１０】
（アルジミンＡＬ４）
34.15 g (0.120 mol)の2,2-ジメチル-3-ラウリロイルオキシプロパナールを、丸底フラスコ中に、窒素雰囲気下で最初に導入した。12.02 g (0.056 mol)のビスヘキサメチレントリアミン（BHMT-HP; Invista）を、激しい撹拌下で、滴下ロートから5分間にわたって添加し、反応混合物の温度は35℃まで上昇した。その後、揮発性成分を減圧下（10 mbar、80℃）で除去した。室温で低粘度を有し、3.68 mmol NH2/gのアミン含有量をもつ無色で透明で無臭の液体43.6 gが得られた。この生成物は大部分がオープンチェーン（アルジミン）の形態で存在する。
IR: 2922, 2851, 1737 (C=O), 1668 (C=N), 1465, 1417, 1393, 1373, 1340, 1248, 1234, 1159, 1111, 1020, 1003, 933, 870, 722。
1H-NMR (CDCl3, 300 K): δ 7.52 (s, 2H, CH=N), 4.02 (s, 4H, CH2O), 3.36 (t, 4H, CH=NCH2CH2), 2.59 (t, 4H, NHCH2), 2.29 (t, 4H, CH2CO), 1.76-1.51 (m, 13H, CH=NCH2CH2), NHCH2CH2, CH2CH2CO 及び CH2NHCH2), 1.27 (m, 40H, CH3-(CH2)8-CH2CH2CO 及び NHCH2CH2CH2), 1.10 (s, 12H, C(CH3)2-CH2O), 0.88 (t, 6H, CH3-(CH2)10-CO)。
【０１１１】
（アルジミンＡＬ５）
30.28 g (0.106 mol)の2,2-ジメチル-3-ラウリロイルオキシプロパナールを、丸底フラスコ中に、窒素雰囲気下で最初に導入した。5.00 g (0.049 mol)のジエチレントリアミンを、激しい撹拌下で、滴下ロートから5分間にわたって添加した。その後、揮発性成分を減圧下で除去した（10 mbar、80℃）。室温で低粘度を有し、4.07 mmol NH2/gのアミン含有量をもつ無色で透明で無臭の液体33.1 gが得られた。この生成物は大部分がオープンチェーン（アルジミン）の形態で存在する。
IR: 3348 (N-H), 2952, 2921, 2852, 1735 (C=O), 1668 (C=N), 1632, 1465, 1417, 1393, 1373, 1345, 1248, 1232, 1158, 1110, 1056, 1022, 1005, 986, 931, 903, 875, 820, 721。
【０１１２】
（アルジミンＡＬ６）
20.97 g (0.074 mol)の2,2-ジメチル-3-ラウリロイルオキシプロパナールを、丸底フラスコ中に、窒素雰囲気下で最初に導入した。10.00 g (0.067 mol)のトリエチレングリコールモノアミン（Jeffamine（登録商標）XTA-250；Huntsman社）を、激しい撹拌下で、滴下ロートから5分間にわたって添加し、反応混合物の温度は33℃まで上昇した。その後、揮発性成分を減圧下（10 mbar、80℃）で除去した。室温で低粘度を有し、2.21 mmol NH2/gのアミン含有量をもつ無色で透明で無臭の液体29.5 gが得られた。この生成物は大部分がオープンチェーン（アルジミン）の形態で存在する。
IR: 3444br (O-H), 2952sh, 2921, 2852, 1736 (C=O), 1668 (C=N), 1466, 1418, 1394, 1374, 1366, 1350, 1301sh, 1248, 1145sh, 1116, 1067, 1023sh, 998sh, 932, 890, 829, 722。
1H-NMR (CDCl3, 300 K): δ 7.59 (s, 1H, CH=N), 4.03 (s, 2H, CH2O), 3.79-3.59 (m, 12H, HOCH2CH2OCH2CH2OCH2CH2N), 3.47 (s, 1H HOCH2), 2.31 (t, 2H, CH2CO), 1.61 (m, 2H, CH2CH2CO), 1.27 (m, 16H, CH3-(CH2)8-CH2CH2CO), 1.11 (s, 6H, C(CH3)2-CH2O), 0.87 (t, 3H, CH3-(CH2)10-CO)。
【０１１３】
（アルジミンＡＬ７）
34.48 g (0.121 mol)の2,2-ジメチル-3-ラウリロイルオキシプロパナールを、丸底フラスコ中に、窒素雰囲気下で最初に導入した。20.00 g (0.117 mol)のイソホロンジアミン（Vestamin（登録商標）IPD, Degussa社）を、激しい撹拌下で、滴下ロートから15分間にわたって添加した。その後、揮発性成分を減圧下で除去した（10 mbar、80℃）。そうして得られた透明で無色のオイルに、25.25 g（0.121 mol）のイソボルニルアクリレート（SR-506, Sartomer社）を室温で添加した。室温で30分間撹拌を行い、次に混合物を85℃まで温め、この温度に24時間保った。次に揮発性成分を高真空下（100℃）で除去した。室温で低粘度を有し、3.09 mmol NH2/gのアミン含有量をもつ無色で透明で無臭の液体72.0 gが得られた。この生成物は大部分がオープンチェーン（アルジミン）の形態で存在する。
IR: 3322 (N-H), 2950, 2923, 2871, 2852, 1732 (C=O), 1668 (C=N), 1457, 1418sh, 1388sh, 1377, 1364, 1310, 1294, 1248, 1196, 1165, 1110, 1053, 1015, 987, 969, 942, 931sh, 914, 893, 863, 840, 796, 722。
【０１１４】
（アルジミンＡＬ８）（比較例）
48.18 g (0.243 mol)の3-フェノキシベンズアルデヒドを、丸底フラスコ中に、窒素雰囲気下で最初に導入した。20.00 g (0.227 mol)のN-メチル-1,3-プロパンジアミンを、激しい撹拌下で、滴下ロートから5分間にわたって添加し、反応混合物の温度は40℃まで上昇した。その後、揮発性成分を減圧下（10 mbar、80℃）で除去した。室温で低粘度を有し、7.08 mmol NH2/gのアミン含有量をもつ淡黄色で透明で強い臭気のある液体63.7 gが得られた。この生成物の主要部は環状（テトラヒドロピリミジン）形態で存在している。
IR: 3270 (N-H), 3060, 3036, 2978, 2940, 2837, 2773, 2692, 1935, 1865, 1778, 1702, 1645, 1582, 1483, 1456, 1442, 1418, 1370, 1353, 1308, 1236, 1210, 1188, 1163, 1128, 1108, 1072, 1053, 1023, 990, 964, 937, 917, 900, 889, 877, 839, 775, 748, 690。
1H-NMR (CDCl3, 300 K): δ 7.42-7.28 (m, 5 Ar-H), 7.16-7.01 (m, 4 Ar-H), 3.74 (s, 1 H, Ar-CH(NH)N), 3.14 (m, 2H, HNCHeqHax and CH3NCHeqHax), 2.78 (m, 1H, HNCHeqHax), 2.35 (m, 1H, CH3NCHeqHax), 2.06 (s, 3H, CH3N), 1.90 (m, 1H, CH3NCH2CHeqHax), 1.58 (m, 2H, CH3NCH2CHeqHax 及び HNCH2)。
【０１１５】
（アルジミンＡＬ９）
28.06 g (0.099 mol)の2,2-ジメチル-3-ラウリロイルオキシプロパナールを、丸底フラスコ中に、窒素雰囲気下で最初に導入した。10.00 g (0.095 mol)の2-(2-アミノエトキシ)エタノール（Diglycolamine（登録商標）Agent；Huntsman社）を、激しい撹拌下で、滴下ロートから3分間にわたって添加し、反応混合物の温度は40℃まで上昇した。その後、揮発性成分を減圧下（10 mbar、80℃）で除去した。室温で低粘度を有し、2.58 mmol NH2/gのアミン含有量をもつ無色で透明で無臭の液体36.3 gが得られた。この生成物は大部分がオープンチェーン（アルジミン）の形態で存在する。
IR: 3435br (O-H), 2954sh, 2922, 2852, 1736 (C=O), 1668 (C=N), 1466, 1418, 1394, 1375, 1248, 1233, 1160, 1127, 1062, 1022, 933, 893, 813, 721。
1H-NMR (CDCl3, 300 K): δ 7.59 (s, 1H, CH=N), 4.03 (s, 2H, CH2O), 3.71 (m, 4H, HOCH2CH2OCH2CH2N), 3.58 (m, 4H, HOCH2CH2OCH2CH2N), 2.44 (br s, 1H HOCH2), 2.30 (t, 2H, CH2CO), 1.61 (m, 2H, CH2CH2CO), 1.26 (m, 16H, CH3-(CH2)8-CH2CH2CO), 1.11 (s, 6H, C(CH3)2-CH2O), 0.88 (t, 3H, CH3-(CH2)10-CO)。
【０１１６】
（アルジミンＡＬ１０）
34.51 g (0.121 mol)の2,2-ジメチル-3-ラウリロイルオキシプロパナールを、丸底フラスコ中に、窒素雰囲気下で最初に導入した。33.39 gのN-オレイル-1,3-プロパンジアミン（Duomeen（登録商標）O；Akzo Nobel社; アミン価＝337 mg KOH/g）を、激しい撹拌下で、滴下ロートから5分間にわたって添加し、反応混合物の温度は48℃まで上昇した。その後、揮発性成分を減圧下（10 mbar、80℃）で除去した。室温で低粘度を有し、3.07 mmol NH2/gのアミン含有量をもつ無色で透明で無臭の液体65.7 gが得られた。この生成物は大部分がオープンチェーン（アルジミン）の形態で存在する。
IR: 3307 (N-H), 3001sh, 2954sh, 2921, 2851, 1739 (C=O), 1668 (C=N), 1464, 1393, 1375, 1347, 1301, 1248, 1158, 1114, 1067, 1020, 1000, 968, 935, 889, 721。
1H-NMR (CDCl3, 300 K): δ 7.53 (t, J = 1.2) and 7.51 (s) (合計 1H (比は約0.85/0.15), CH=N), 5.34 (m, 2H, CH2CH=CHCH2), 4.01 (s, 2H, CH2O), 3.43 (t, 2H, CH=NCH2CH2), 2.60 (m, 4H, CH=NCH2CH2CH2 及び NHCH2), 2.30 (t, 2H CH2CO), 2.01 (m, 4H, CH2CH=CHCH2), 1.75 (m, 2H, CH=NCH2CH2), 1.60 (m, 3H, CH2CH2CO 及び CH2NHCH2), 1.47 (m, 2H, CH2NHCH2CH2), 1.26 (m, 38H, その他のCH2基), 1.09 (s, 6H, C(CH3)2-CH2O), 0.88 (t, 6H, 両方のCH3CH2CH2)。
【０１１７】
（アルジミンＡＬ１１）
40.00 g (0.141 mol)の2,2-ジメチル-3-ラウリロイルオキシプロパナールを、丸底フラスコ中に、窒素雰囲気下で最初に導入した。24.00 g(0.128 mol)のN-(2-エチルヘキシル)-1,3-プロパンジアミン（BASF社）を、激しい撹拌下で、滴下ロートから5分間にわたって添加し、反応混合物の温度は80℃まで上昇し、同時に揮発性成分を減圧下（10 mbar）で除去した。室温で低粘度を有し、4.12 mmol NH2/gのアミン含有量をもつ無色で透明で無臭の液体61.5 gが得られた。この生成物は大部分がオープンチェーン（アルジミン）の形態で存在する。
IR: 3322 (N-H), 2955, 2922, 2870sh, 2852, 2824sh, 1738 (C=O), 1668 (C=N), 1464, 1393, 1376, 1342, 1300, 1248, 1235, 1157, 1114, 1069, 1020, 1000, 935, 894, 873, 766, 723。
【０１１８】
（アルジミンＡＬ１２）
35.00 g (0.123 mol)の2,2-ジメチル-3-ラウリロイルオキシプロパナールを、丸底フラスコ中に、窒素雰囲気下で最初に導入した。36.31 gの50℃のN-タロウ(tallow)アルキル-1,3-プロパンジアミン（Duomeen（登録商標）T；Akzo Nobel社；アミン価＝346 mg KOH/g）を、激しい撹拌下で、滴下ロートから5分間にわたって添加し、反応混合物を80℃まで温め、同時に揮発性成分を減圧下（10 mbar）で除去した。3.20 mmol NH2/gのアミン含有量をもち、室温で灰白色の無臭の固体69.2 gが得られた。この生成物は大部分がオープンチェーン（アルジミン）の形態で存在する。
IR: 3316 (N-H), 2954sh, 2919, 2851, 2815sh, 1739 (C=O), 1668 (C=N), 1464, 1393, 1375, 1347, 1300, 1248, 1233, 1158, 1128sh, 1114, 1068, 1021, 1000, 968, 936, 917sh, 889, 873, 721。
【０１１９】
［アルジミン含有化合物  式（I）］
【０１２０】
実施例１（アルジミン含有化合物ＡＣ１）
1.74 g（13.9 mmolのNCO）の4,4’-ジフェニルメタンジイソシアネート（MDI; Desmodur（登録商標）44 MC L, Bayer社）を、丸底フラスコ中に、窒素雰囲気下で最初に導入し、50℃に加熱した。10.00 g（13.9 mmol）のアルジミンＡＬ３を、徹底した撹拌をしながら、滴下ロートから5分間で添加し、混合物を50℃で1時間撹拌した。室温で高粘度を有し、2.37 mmol NH2/gのアミン含有量をもち、湿らせたｐＨ試験紙に中性で反応する無色で透明で無臭の液体が得られた。
IR: 3300 (N-H), 2952sh, 2922, 2851, 1735 (C=O), 1664 (C=N), 1647sh, 1595, 1527sh, 1513, 1466, 1416, 1395, 1375, 1305, 1244, 1215, 1196, 1162, 1112, 1056, 1018, 1000, 939, 918sh, 851, 813, 777, 751, 721。
【０１２１】
実施例２（アルジミン含有化合物ＡＣ２）
3.47 g（27.7 mmolのNCO）の4,4’-ジフェニルメタンジイソシアネート（MDI; Desmodur（登録商標）44 MC L, Bayer社）を、丸底フラスコ中に、窒素雰囲気下で最初に導入し、50℃に加熱した。10.00 g（13.9 mmol）のアルジミンＡＬ３を、徹底した撹拌をしながら、滴下ロートから5分間で添加し、混合物を50℃で1時間撹拌した。室温で高粘度を有し、湿らせたｐＨ試験紙に中性で反応する淡黄色で透明で無臭の液体が得られた。
IR: 3308 (N-H), 2954sh, 2922, 2852, 2266, (N=C=O), 1735 (C=O), 1665 (C=N), 1596, 1526sh, 1514, 1467, 1415, 1395, 1374, 1306, 1244, 1216, 1197, 1162, 1110, 1059, 1018, 1000, 940, 918sh, 854, 813, 781, 751, 721。
【０１２２】
実施例３（アルジミン含有化合物ＡＣ３）
12.94 g（103.4 mmolのNCO）の4,4’-ジフェニルメタンジイソシアネート（MDI; Desmodur（登録商標）44 MC L, Bayer社）を、丸底フラスコ中に、窒素雰囲気下で最初に導入し、50℃に加熱した。42.16 g（51.7 mmol）のアルジミンＡＬ４を、徹底した撹拌をしながら、滴下ロートから10分間で添加し、混合物を50℃で1時間撹拌した。室温で高粘度を有し、湿らせたｐＨ試験紙に中性で反応する淡黄色で透明で無臭の液体が得られた。
IR: 3336 (N-H), 2922, 2852, 2265, (N=C=O), 1736 (C=O), 1666 (C=N), 1640, 1594, 1513, 1488, 1465, 1416, 1394, 1373, 1307, 1237, 1169, 1110, 1065, 1018, 1000sh, 932, 918sh, 848, 812, 776, 754, 723。
【０１２３】
実施例４（アルジミン含有化合物ＡＣ４）
10.00 g（51.4 mmolのNCO）の1,6-ヘキサメチレンジイソシアネート三量体（Desmodur（登録商標）N-3300, Bayer社；NCO含有量＝21.61質量％）を、窒素雰囲気下、丸底フラスコ中で、29.79gの無水ジイソデシルフタレート（DIDP；Palatinol（登録商標）Z, Bayer社）に溶かした。19.79 g（102.9 mmol）のアルジミンＡＬ１を、徹底した撹拌をしながら室温で滴下ロートから10分間で添加し、混合物を1時間撹拌した。室温で低粘度を有し、0.87 mmol NH2/gのアミン含有量を有し、湿らせたｐＨ試験紙に中性で反応する無色で透明で無臭の液体が得られた。
IR: 3423 (N-H), 3326 (N-H), 2954, 2924, 2853, 1726 (C=O), 1688, 1650, 1600, 1579, 1529, 1462, 1377, 1335, 1272, 1164, 1121, 1072, 1039, 985, 965, 948, 764, 742, 704。
【０１２４】
実施例５（アルジミン含有化合物ＡＣ５）
10.00 g（51.4 mmolのNCO）の1,6-ヘキサメチレンジイソシアネート三量体（Desmodur（登録商標）N-3300, Bayer社；NCO含有量＝21.61質量％）を、窒素雰囲気下、丸底フラスコ中で、47.05gの無水の酢酸エチルに溶かした。37.05 g（102.9 mmol）のアルジミンＡＬ３を、徹底した撹拌をしながら室温で滴下ロートから10分間で添加し、混合物を1時間撹拌した。室温で低粘度を有し、1.11 mmol NH2/gのアミン含有量を有し、湿らせたｐＨ試験紙に中性で反応する無色で透明で無臭の液体が得られた。
IR: 3422 (N-H), 3308 (N-H), 2954, 2924, 2853, 1727 (C=O), 1689, 1651, 1600, 1579, 1528, 1462, 1377, 1334, 1272, 1161, 1121, 1072, 1039, 995, 948, 870, 764, 742, 704。
【０１２５】
実施例６（アルジミン含有化合物ＡＣ６）
79.21 g（40.2 mmolのOH）のポリオキシプロピレンジオール（Acclaim（登録商標）4200 N, Bayer社；OH価 28.5 mg KOH/g）、10.79 g（43.1 mmol）の4,4’-メチレンジフェニルジイソシアネート（MDI; Desmodur（登録商標）44 MC L, Bayer社）及び10.00 gのジイソデシルフタレート（DIDP; Palatinol（登録商標）Z, BASF社）を80℃で反応させて、1.86質量％のフリーイソシアネート基量と20℃で24 Pa.sの粘度を有するＮＣＯ末端ポリウレタンポリマーを得た。8.51 g（22.1 mmol）のアルジミンＡＬ１をこのポリマーに室温で添加し、その混合物を遠心ミキサー（SpeedMixer（登録商標）DAC 150, FlackTek Inc.）を使用して徹底的に混合した。20℃で40 Pa.sの粘度を有する透明で均一で無臭の液体が得られた。
【０１２６】
実施例７（アルジミン含有化合物ＡＣ７）
79.21 g（40.2 mmolのOH）のポリオキシプロピレンジオール（Acclaim（登録商標）4200 N, Bayer社；OH価 28.5 mg KOH/g）、10.79 g（43.1 mmol）の4,4’-メチレンジフェニルジイソシアネート（MDI; Desmodur（登録商標）44 MC L, Bayer社）及び10.00 gのジイソデシルフタレート（DIDP; Palatinol（登録商標）Z, BASF社）を80℃で反応させて、1.86質量％のフリーイソシアネート基量と20℃で24 Pa.sの粘度を有するＮＣＯ末端ポリウレタンポリマーを得た。10.62 g（14.8 mmol）のアルジミンＡＬ３をこのポリマーに室温で添加し、その混合物を遠心ミキサー（SpeedMixer（登録商標）DAC 150, FlackTek Inc.）を使用して徹底的に混合した。20℃で29 Pa.sの粘度を有する透明で均一で無臭の液体が得られた。
【０１２７】
実施例８（アルジミン含有化合物ＡＣ８）
79.21 g（40.2 mmolのOH）のポリオキシプロピレンジオール（Acclaim（登録商標）4200 N, Bayer社；OH価 28.5 mg KOH/g）、10.79 g（43.1 mmol）の4,4’-メチレンジフェニルジイソシアネート（MDI; Desmodur（登録商標）44 MC L, Bayer社）及び10.00 gのジイソデシルフタレート（DIDP; Palatinol（登録商標）Z, BASF社）を80℃で反応させて、1.86質量％のフリーイソシアネート基量と20℃で24 Pa.sの粘度を有するＮＣＯ末端ポリウレタンポリマーを得た。17.03 g（44.3 mmol）のアルジミンＡＬ１をこのポリマーに室温で添加し、その混合物を遠心ミキサー（SpeedMixer（登録商標）DAC 150, FlackTek Inc.）を使用して徹底的に混合した。10分後、FT-IRスペクトル中のNCOバンド（2265 cm-1）がもはや検出されなかった。20℃で52 Pa.sの粘度を有し且つ0.38 mmol NH2/gのアミン含有量を有する透明で均一で無臭の液体が得られた。
【０１２８】
実施例９（アルジミン含有化合物ＡＣ９）
79.21 g（40.2 mmolのOH）のポリオキシプロピレンジオール（Acclaim（登録商標）4200 N, Bayer社；OH価 28.5 mg KOH/g）、10.79 g（43.1 mmol）の4,4’-メチレンジフェニルジイソシアネート（MDI; Desmodur（登録商標）44 MC L, Bayer社）及び10.00 gのジイソデシルフタレート（DIDP; Palatinol（登録商標）Z, BASF社）を80℃で反応させて、1.86質量％のフリーイソシアネート基量と20℃で24 Pa.sの粘度を有するＮＣＯ末端ポリウレタンポリマーを得た。31.85 g（44.3 mmol）のアルジミンＡＬ３をこのポリマーに室温で添加し、その混合物を遠心ミキサー（SpeedMixer（登録商標）DAC 150, FlackTek Inc.）を使用して徹底的に混合した。10分後、FT-IRスペクトル中のNCOバンド（2265 cm-1）がもはや検出されなかった。20℃で44 Pa.sの粘度を有し且つ0.67 mmol NH2/gのアミン含有量を有する透明で均一で無臭の液体が得られた。
【０１２９】
実施例１０（アルジミン含有化合物ＡＣ１０）
25.97 g（13.2 mmolのOH）のポリオキシプロピレンジオール（Acclaim（登録商標）4200 N, Bayer社；OH価 28.5 mg KOH/g）、51.95 g（32.4 mmolのOH）のポリオールCarador（登録商標）MD34-02（ポリプロピレンオキシドポリエチレンオキシドトリオール、OH価 35.0 mg KOH/g；Shell社）、12.08 g（48.3 mmol）の4,4’-メチレンジフェニルジイソシアネート（MDI; Desmodur（登録商標）44 MC L, Bayer社）及び10.00 gのジイソデシルフタレート（DIDP; Palatinol（登録商標）Z, BASF社）を80℃で反応させて、2.07質量％のフリーイソシアネート基量と20℃で48 Pa.sの粘度を有するＮＣＯ末端ポリウレタンポリマーを得た。18.95 g（49.3 mmol）のアルジミンＡＬ１をこのポリマーに室温で添加し、その混合物を遠心ミキサー（SpeedMixer（登録商標）DAC 150, FlackTek Inc.）を使用して徹底的に混合した。10分後、FT-IRスペクトル中のNCOバンド（2265 cm-1）がもはや検出されなかった。20℃で89 Pa.sの粘度を有し且つ0.41 mmol NH2/gのアミン含有量を有する透明で均一で無臭の液体が得られた。
【０１３０】
実施例１１（アルジミン含有化合物ＡＣ１１）
5.85 g（0.052 molのNCO）のイソホロンジイソシアネート（Vestanat（登録商標）IPDI, Degussa社）を、丸底フラスコ中に、窒素雰囲気下で最初に導入した。10.00 g（0.026 mol）のアルジミンＡＬ１を、撹拌をしながら、室温で滴下ロートから5分間で添加し、混合物を30分間撹拌した。そうして得られた透明で無色のオイルに、3.38 g (0.026 mol)の2-ヒドロキシエチルメタクリレート（HEMA; Bisomer（登録商標）HEMA, Laporte社）を室温で添加した。撹拌を10分間行い、この後、2 mgのジブチル錫ジラウレートを添加し、混合物を75℃に加熱し、FT-IRスペクトル中のイソシアネートのバンド（2253 cm-1）が消失するまでこの温度に保った（1時間）。高粘度と1.32 mmol NH2/gのアミン含有量を有する無色で透明で無臭の液体が得られた。
IR: 3334 (N-H), 2952, 2923, 2852, 1719 (C=O), 1663sh (C=N), 1636 (C=C, C=O), 1527, 1459, 1377, 1364, 1341, 1296, 1234, 1164, 1060, 1044, 1017, 939, 891, 869, 814, 770, 721。
【０１３１】
実施例１２（アルジミン含有化合物ＡＣ１２）
5.48 g（26.0 mmolのNCO）のm-イソプロペニル-α,α-ジメチルベンジルイソシアネート（m-TMI；Cytec社）を、丸底フラスコ中に、窒素雰囲気下で最初に導入した。10.00 g（26.0 mmol）のアルジミンＡＬ１を、撹拌をしながら、室温で滴下ロートから5分以内に添加し、この混合物を、FT-IRスペクトル中のイソシアネートのバンド（2255 cm-1）が消失するまで撹拌した（30分）。高粘度と1.66 mmol NH2/gのアミン含有量を有する無色で透明で無臭の液体が得られた。
IR: 3361 (N-H), 2953sh, 2922, 2852, 1736 (C=O), 1689, 1658, 1646, 1600, 1578, 1523, 1483, 1465, 1457, 1440sh, 1417sh, 1375, 1361sh, 1346sh, 1302, 1241, 1218sh, 1162, 1111, 1051, 1015, 1003, 938, 886, 797, 764, 722, 695。
【０１３２】
実施例１３（アルジミン含有化合物ＡＣ１３）
2.57 g（8.7 mmol）のトリメチロールプロパントリアクリレート（TMPTA；SR-351, Sartomer社）と10.00 g（26.0 mmol）のアルジミンＡＬ１の混合物を、丸底フラスコ中、窒素雰囲気下で90℃に加熱し、FT-IRスペクトル中のアクリロイルバンド（808 cm-1のδC=C-Hoop）が消失するまでこの温度に保った（3時間）。4.06 mmol NH2/gのアミン含有量を有する、無色で低粘度で透明で無臭の液体が得られた。
IR: 2952sh, 2922, 2851, 2795sh, 2771sh, 1736 (C=O), 1667 (C=N), 1464, 1419, 1392sh, 1375, 1345, 1300, 1248, 1163, 1120, 1054, 1032, 1009, 934, 876, 783, 722。
【０１３３】
実施例１４（アルジミン含有化合物ＡＣ１４）
1.37 g（4.6 mmol）のトリメチロールプロパントリアクリレート（TMPTA； SR-351, Sartomer社）と10.00 g（13.9 mmol）のアルジミンＡＬ３の混合物を、丸底フラスコ中、窒素雰囲気下で105℃に加熱し、FT-IRスペクトル中のアクリロイルバンド（808 cm-1のδC=C-Hoop）が消失するまでこの温度に保った（18時間）。3.48 mmol NH2/gのアミン含有量を有する、黄色で透明で無臭の液体が得られた。
IR: 2952sh, 2922, 2851, 1736 (C=O), 1667 (C=N), 1465, 1418, 1392, 1374, 1347, 1300sh, 1246, 1163, 1113, 1054, 1057, 1017, 999, 935, 879, 781, 722。
【０１３４】
実施例１５（アルジミン含有化合物ＡＣ１５）
9.56 g（52.0 mmolのエポキシ）のビスフェノールＡジグリシジルエーテル（DGEBA又はBPADGE; Araldite（登録商標）GY-250, Huntsman社）と、20.00 g（52.0 mmol）のアルジミンＡＬ１の混合物を、丸底フラスコ中、窒素雰囲気下で70℃に加熱し、FT-IRスペクトル中のエポキシバンド（914 cm-1及び861 cm-1のδC-Oasy）が消失するまでこの温度に保った（16時間）。3.50 mmol NH2/gのアミン含有量を有する、黄色で高粘度で透明で無臭の液体が得られた。
IR: 3420 (O-H), 3034, 2922, 2851, 2064, 1884, 1736 (C=O), 1667 (C=N), 1607, 1580, 1509, 1463, 1417, 1375, 1297, 1248, 1180, 1157, 1108, 1084, 1038, 933, 883, 827, 806, 767, 722。
【０１３５】
［１成分形プラスチック前駆体］
実施例１６〜２２及び例２３（比較例）
各例について、100.0 gのポリウレタンプレポリマーＰＰ１（この調製は以下に記載している）を、ネジ式密封口を有するポリプロピレンビーカー中に秤量し、乾燥窒素下に置いた。0.3 gのサリチル酸溶液（ジオクチルアジペート中に5質量％）をこれに添加し、表１に示した式（XI）のアルジミンを記載した量で添加し、混合物を遠心ミキサー（SpeedMixer（登録商標）DAC 150, FlackTek Inc.）を使用して徹底的に混合し、その後直ちに内側をコーティングしたアルミニウムのチューブに注入し、そのアルミニウムチューブを気密にシールした。添加した式（XI）のアルジミンの量は、全ての例について、ポリウレタンポリマー中のイソシアネート基とアルジミン中の反応性基の合計（アルジミノ基＋アミノ又はヒドロキシル基）との間で1.0/0.7の割合に相当する。
【０１３６】
ポリウレタンポリマーＰＰ１は以下のように調製した：
1300gのポリオキシプロピレンジオール（Acclaim（登録商標）4200 N, Bayer社, OH価 28.5 mg KOH/g）、2600 gのポリオキシプロピレンポリオキシエチレントリオール（Caradol（登録商標）MD34-02, Shell社; OH価 35.0 mg KOH/g）、605 gの4,4’-メチレンジフェニルジイソシアネート（MDI; Desmodur（登録商標）44 MC L, Bayer社）、及び500 gのジイソデシルフタレート（DIDP; Palatinol（登録商標）Z, BASF社）を80℃で反応させて、滴定で測定した2.07質量％のフリーイソシアネート含有量と、20℃にて48 Pa.sの粘度とを有するＮＣＯ末端ポリウレタンポリマーを得た。
【０１３７】
そうして得られた１成分形プラスチック前駆体を、貯蔵寿命、スキン形成時間、気泡形成、臭気、及び硬化後の機械特性について試験を行った。
【０１３８】
貯蔵寿命は、高温での貯蔵中の粘度の変化によって測定した。この目的のために、プラスチック前駆体を60℃のオーブン中で密閉チューブ中に貯蔵し、その粘度を、最初に12時間の貯蔵期間後、及び二度目には7日の貯蔵期間後に測定した。貯蔵寿命は、最初の粘度値と比較して二番目の粘度値の百分率による増加から得られる。
試験の結果を表１に示した。
【０１３９】
【表１】
2009510030.tif 000015
【０１４０】
表１は、実施例１６〜２２の１成分形プラスチック前駆体〔これらは、本発明の式（I）のアルジミン含有化合物を含み、これはポリウレタンポリマーＰＰ１と式（XI）のアルジミンＡＬ１〜ＡＬ７からその場で調製した〕が、参照例のプラスチック前駆体〔これはアルジミン含有化合物を含まない〕と比べて、貯蔵後に比較的大きな粘度の増大があることを示している。対照的に、比較例２３のプラスチック前駆体〔これは従来技術によるアルジミン含有化合物を含み、ポリウレタンポリマーＰＰ１とアルジミンＡＬ８とからその場で調製されたもの〕の粘度は、実質的にもっと急激に増大している。
【０１４１】
スキン形成時間（タックフリータイム）の測定のために、60℃で12時間貯蔵し、今は室温にあるプラスチック前駆体の少量を、ボール紙に3mmの層の厚さに塗布し、LDPEピペットを用いてプラスチック表面をやさしく軽くたたき、最初にピペットの後ろに残留物が残らなくなるためにかかる時間を、23℃及び50%相対湿度で測定した。
【０１４２】
硬化後の機械特性を測定するために、60℃で12時間貯蔵したプラスチック前駆体のさらなる部分を、PTFEでコーティングした金属シートに約2mm厚さのフィルムとしてキャストし、すぐにこのフィルムを23℃及び50%相対湿度で7日間、弾性プラスチックに硬化させた。こうして得られたプラスチックフィルムを、引張強度、破断伸び、及び弾性率（引張速度：200 mm/min）について、DIN EN 53504に準拠して試験した。気泡形成（フィルムの硬化時に生じた気泡の量に基づく）及び臭気（最初にキャスト直後のフィルム上で、再び完全に硬化したフィルム上で10 cmの距離にて鼻によって臭いを嗅ぐことによる）も定性的に評価した。
【０１４３】
試験の結果を表２に示す。
【０１４４】
表２は実施例１６〜２２（これらはそれぞれの場合に、本発明による式（I）のアルジミン含有化合物を含み、その場で調製された）の１成分形プラスチック前駆体が速やかに、気泡の形成なしに硬化し、臭いがなく、硬化した状態で良好な機械特性を有することを示している。対照的に、比較例２３のプラスチック前駆体（これは、従来技術によるアルジミン含有化合物を含み、その場で調製された）はよりゆっくり硬化し、部分的に気泡の形成を伴い、強い臭気を有している。
【０１４５】
【表２】
2009510030.tif 000016
【０１４６】
実施例２４及び２５
各場合に、表３に示した式（I）のアルジミン含有化合物の１種（５０ｇ）を、ネジ式密封口を有するポリピロピレンビーカー中に秤量し、乾燥窒素下に置いた。0.3 gのサリチル酸溶液（ジオクチルアジペート中に5質量％）をそこへ添加し、この混合物を遠心ミキサー（SpeedMixer（登録商標）DAC 150、Flack Tek Inc.）を使用して徹底的に混合し、その後直ちに、内部をコーティングしたアルミニウムチューブ中に注入し、チューブを気密に閉じた。
【０１４７】
そうして得られた１成分形プラスチック前駆体を、タックに関して、及び実施例１６について記載した方法によって、貯蔵寿命、スキン形成時間、気泡形成、臭気、及び硬化後の機械特性に関して、試験を行った。
【０１４８】
タックの試験は、機械特性を測定するために調製し、23℃及び50%相対湿度で1日、部分的に硬化させたプラスチックフィルムの表面を指で触ることによって定性的に行った。
【０１４９】
試験の結果を表３に示す。
【０１５０】
【表３】
2009510030.tif 000017
【０１５１】
表３は実施例２４及び２５の１成分形プラスチック前駆体（これらは各場合に式（I）のアルジミン含有化合物ＡＣ６及びＡＣ７を含む）が、貯蔵中にわずかな粘度上昇しか示さないことを示している。これらの使用時には、これらは急速且つ気泡の形成なしに硬化し、無臭であり、硬化した状態において良好な機械特性を有する。
【０１５２】
実施例２６及び２７
各場合に、表４に示した式（I）のアルジミン含有化合物の１種を、ポリウレタンポリマーＰＰ２（この調製は以下で説明する）とともに、記載した量を、ネジ式密閉口を有するポリプロピレンビーカー中に秤量し、乾燥窒素下に置いた。0.3 gのサリチル酸溶液（ジオクチルアジペート中に5質量％）をそこに添加し、この混合物を遠心ミキサー（SpeedMixer（登録商標）DAC 150、Flack Tek Inc.）を使用して徹底的に混合し、その後直ちに、内部をコーティングしたアルミニウムチューブ中に注入し、チューブを気密にシールした。添加した式（I）の化合物の量は、ポリウレタンポリマー中のイソシアネート基と式（I）の化合物中のアルジミノ基との間で１／１の比に相当する。
【０１５３】
ポリウレタンポリマーＰＰ２は以下のように調製した：
3960 gのポリオキシプロピレンジオール（Acclaim（登録商標）4200 N, Bayer社； OH価 28.5 mg KOH/g）、540 gの4,4’-メチレンジフェニルジイソシアネート（MDI; Desmodur（登録商標）44 MC L, Bayer社）、及び500 gのジイソデシルフタレート（DIDP; Palatinol（登録商標）Z, BASF社）を80℃で反応させて、滴定で測定した1.86質量％のフリーイソシアネート含有量と、20℃にて24 Pa.sの粘度とを有するＮＣＯ末端ポリウレタンポリマーを得た。
【０１５４】
【表４】
2009510030.tif 000018
【０１５５】
そうして得られた１成分形プラスチック前駆体を、貯蔵寿命、スキン形成時間、気泡形成、臭気、及び硬化後の機械特性について実施例１６に記載した方法によって試験を行い、実施例２４に記載した方法によってタックについて試験した。試験の結果を表５に示す。
【０１５６】
【表５】
2009510030.tif 000019
【０１５７】
表５は、実施例２６及び２７の１成分形プラスチック前駆体（これらは各場合に、式（I）のアルジミン含有化合物ＡＣ８及びＡＣ９を含む）が、貯蔵中に僅かな粘度上昇しか示さないことを示している。これらの使用時に、これらは急速に且つ気泡形成なしに硬化し、無臭であり、硬化した状態では良好な機械特性を有する。
【０１５８】
［接着剤として使用可能な１成分形プラスチック前駆体］
【０１５９】
実施例２８〜３５、及び例３６（比較）
それぞれの例について、表６に示した物質を、記載した量（質量部）で、水分の不存在下、真空ミキサー中で処理して、塊のない均一なペーストを得、これを直ちに内部をコーティングしたアルミニウムカートリッジに注入し、このカートリッジを気密に閉じた。ポリウレタンポリマーＰＰ１及びＰＰ２は、実施例１６及び実施例２６のそれぞれの場合に記載したようにして調製した。
【０１６０】
ポリアルジミンＰＡ１は、1,6-ヘキサメチレンジアミンと2,2-ジメチル-3-ラウロイルオキシプロパナールとの間の縮合反応（アミノ基とアルデヒド基との間は1：1.05のモル比で）によって調製し、2.94 mmol NH2/gのアミン含有量をもっていた。
【０１６１】
ポリアルジミンＰＡ２は、α,ω-ポリオキシプロピレンジアミン（Jeffermine（登録商標）D-230, Huntsman社；アミン含有量＝8.29 mmol NH2/g）と、2,2-ジメチル-3-ラウロイルオキシプロパナールとの間の縮合反応（アミノ基とアルデヒド基との間は1：1.05のモル比で）で調製し、2.50 mmol NH2/gのアミン含有量をもっていた。このポリウレタンポリマー中のイソシアネート基と、式（I）のアルジミン含有化合物、式（XI）のアルジミン、及び上記ポリアルジミン中の反応性基（アルジミン基＋アミノ基及びヒドロキシル基）の合計量との間の比は、全ての例について1.0／0.7である。
【０１６２】
そのようにして得られた接着剤は、スキン形成時間、臭気、及び硬化後の機械特性、ならびにガラス上での接着特性に関して試験をした。試験の結果を表７に示す。
【０１６３】
ショアＡ硬度は、DIN 53505に準拠して測定した。
【０１６４】
【表６】
2009510030.tif 000020
【０１６５】
引張剪断強度を試験するために、各場合に6mmの厚さ、25mmの幅、及び75mmの長さの2枚の小さなガラス板（Floatglas; Rocholl社（Schoenbrunn, ドイツ国）より）を、各測定に対して、Sika（登録商標）activator（Sika Schweiz AGから入手可能）で前処理した。空気中で10分間の乾燥後、この小さな板を適当なPTFE型を用いて、それらが上端にて10 mm重なるように、互いに対して5 mmの垂直間隔で配置した。この小さな板の間の重なる領域を接着剤で充填し、接着剤は小さな板の活性化された側の上に置かれる。この接着剤を23℃及び50%相対湿度で7日間硬化させ、次に、引張試験機を使用して、DIN EN 1465に準拠して20 mm/minの一定のクロスビーム速度で破壊強度を測定した。記載した値は３つの測定の平均値である。
【０１６６】
ガラス上での接着は、引張剪断強度を測定するために用いた試験体上の破壊パターンに基づいて、試験が終了した後で決定した。100%凝集破壊（すなわち、破壊が完全に接着剤中で起こる）は、値「１」と評価し、一方、0%凝集破壊（すなわち、破壊が完全にガラス表面と接着剤との間で起こり、したがって、接着破壊）は、値「５」と評価した。75%未満の凝集破壊値をもつ接着は不十分であると考えられる。残りの試験は、実施例１６の場合に説明したように行った。
【０１６７】
【表７】
2009510030.tif 000021
【０１６８】
表７は実施例２８〜３５の接着剤（これらは実施例２８〜３２においては、式（XI）のアルジミンとポリウレタンポリマーＰＰ１又はＰＰ２からの（その場での）接着剤調製の過程で調製された式（I）のアルジミン含有化合物を、実施例３３〜３５においては予め調製されて、いくつかの場合にはポリアルジミンと組み合わされて接着剤中に混合された式（I）のアルジミン含有化合物を含む）が、速やかに硬化し、無臭であり、硬化した状態で良好な機械特性を有することを示している。対照的に、比較例３６の接着剤（これは従来技術によるアルジミン含有化合物を含み、アルジミンＡＬ８とポリウレタンポリマーＰＰ１からその場で調製された）は、よりゆっくりと硬化し、強い臭気を有し、ガラスに対して不十分な接着力しか有しない。
【国際調査報告】
2009510030.tif 000031
2009510030.tif 000032
2009510030.tif 000033
2009510030.tif 000034